(57)【要約】  本発明は、金属研削加工時において砥石の目詰まりを十分に抑制し、かつ、研削後の金属加工物表面の腐食を十分に抑制する水溶性金属加工油剤組成物、および金属研削方法を提供する。本発明は、（Ａ）（ａ１）平均分子量が１００以上５０００未満である水溶性有機カルボン酸、および／または（ａ２）アニオン性官能基を有する重量平均分子量が５０００〜６０，０００である水溶性ポリマー化合物；および（Ｂ）平均分子量が１５０以上５０００未満である硫酸エステル塩およびスルホン酸塩を含有し、成分（Ａ）および（Ｂ）の合計含有量に対して、成分（Ａ）の含有量が２５〜９０重量％であり、成分（ａ１）の含有量が８０重量％以下であり、成分（ａ２）の含有量が５５重量％以下である金属加工油剤組成物、および上記水溶性金属加工油剤組成物を用いて、金属被研削物に対して砥石により研削加工を行う金属研削方法に関する。【特許請求の範囲】
【請求項１】
（Ａ）（ａ１）平均分子量が１００以上５０００未満である水溶性有機カルボン酸およびその塩から選ばれる１種以上の化合物、および／または（ａ２）アニオン性官能基を有する重量平均分子量が５０００〜６０，０００である水溶性ポリマー化合物およびその塩から選ばれる１種以上の化合物；および
（Ｂ）平均分子量が１５０以上５０００未満である硫酸エステル塩およびスルホン酸塩から選ばれる１種以上の化合物を含有し、
成分（Ａ）および（Ｂ）の合計含有量に対して、成分（Ａ）の含有量が２５〜９０重量％であり、成分（ａ１）の含有量が８０重量％以下であり、成分（ａ２）の含有量が５５重量％以下であることを特徴とする水溶性金属加工油剤組成物。
【請求項２】
成分（Ａ）が成分（ａ１）および成分（ａ２）を含む請求項１に記載の金属加工油剤組成物。
【請求項３】
成分（ａ１）の含有量が１０〜８０重量％であり、
成分（ａ２）の含有量が５〜５５重量％以下である請求項２に記載の金属加工油剤組成物。
【請求項４】
成分（ａ１）が飽和脂肪族モノカルボン酸、不飽和脂肪族モノカルボン酸、脂環式モノカルボン酸、アミド基含有脂肪族モノカルボン酸、ポリオキシアルキレン基含有脂肪族モノカルボン酸、ベタイン型モノカルボン酸、飽和脂肪族ジカルボン酸、不飽和脂肪族ジカルボン酸、脂環式ジカルボン酸、芳香族ジカルボン酸、飽和脂肪族ヒドロキシモノカルボン酸、不飽和脂肪族ヒドロキシモノカルボン酸、脂環式ヒドロキシモノカルボン酸およびその多量体、ならびにそれらの塩から選ばれる１種以上の化合物である請求項１〜３のいずれかに記載の金属加工油剤組成物。
【請求項５】
成分（ａ２）が、ポリアクリル酸、ポリメタクリル酸、アクリル酸・マレイン酸共重合物、メタクリル酸・マレイン酸共重合物、アクリル酸・無水マレイン酸共重合物、メタクリル酸・無水マレイン酸共重合物、アクリル酸・マレイン酸・スチレン共重合物、メタクリル酸・マレイン酸・スチレン共重合物、アクリル酸・アクリルアミドアルキルスルホン酸共重合物、メタクリル酸・アクリルアミドアルキルスルホン酸共重合物およびそれらの塩、ならびにそれらのポリオキシアルキレンおよび／またはポリオキシアルキレンモノアルキルエーテルとのエーテル化物、エステル化物およびそれらの複合体からなる群から選択される請求項１〜４のいずれかに記載の金属加工油剤組成物。
【請求項６】
成分（Ｂ）が、アルキル硫酸エステル塩、ポリオキシアルキレンアルキル硫酸エステル塩、アルキルアリールスルホン酸塩、ジアルキルスルホコハク酸塩、アミドアルキルスルホン酸塩からなる群から選択される請求項１〜５のいずれかに記載の金属加工油剤組成物。
【請求項７】
（Ｃ）水溶性塩基性化合物および（Ｄ）ノニオン界面活性剤をさらに含有し、成分（Ａ）および（Ｂ）の合計含有量に対して、成分（Ｃ）の含有量が４０〜３００重量％であり、成分（Ｄ）の含有量が４０〜５７０重量％である請求項１〜６のいずれかに記載の金属加工油剤組成物。
【請求項８】
（Ｃ）水溶性塩基性化合物が、アルカノールアミン、ポリアルキレングリコールモノアミン、ポリアルキレングリコールジアミン、ポリアルキレングリコールトリアミン、アミンアルキレンオキサイド付加物、およびアルカリ金属の水酸化物からなる群から選択される請求項７に記載の金属加工油剤組成物。
【請求項９】
（Ｄ）ノニオン界面活性剤が、ポリオキシアルキレン、ポリオキシアルキレンアルキルエーテル、ポリオキシアルキレンアルキルフェニルエーテル、トリメチロールプロパン脂肪酸エステル、ポリオキシアルキレン脂肪酸モノエステル、ポリオキシアルキレン脂肪酸ジエステル、ポリオキシアルキレン脂肪酸アルカノールアミド、脂肪酸アルカノールアミド、トリグリセリドポリオキシアルキレンエーテル脂肪酸トリエステル、ソルビタンポリオキシアルキレン脂肪酸エステルからなる群から選択される請求項７または８に記載の金属加工油剤組成物。
【請求項１０】
成分（Ｂ）および（Ｃ）の合計含有量の、成分（Ｄ）の含有量に対する重量割合が２５重量％以上であることを特徴とする請求項７〜９のいずれかに記載の金属加工油剤組成物。
【請求項１１】
耐腐食性および耐目詰まり性を有する請求項１〜１０のいずれかに記載の金属加工油剤組成物。
【請求項１２】
請求項１〜１１のいずれかに記載の水溶性金属加工油剤組成物を用いて、金属被研削物に対して砥石により研削加工を行うことを特徴とする金属研削方法。
【請求項１３】
請求項１２に記載の金属研削方法により研削された金属被研削加工物。
【発明の詳細な説明】
【技術分野】
【０００１】
本発明は水溶性金属加工油剤組成物、金属研削方法および研削加工物に関する。
【背景技術】
【０００２】
一般に金属の研削加工は、砥粒をバインダーで結合した砥石を用い、水に希釈した水溶性金属加工油剤組成物（研削用水溶液）を掛け流しながらまたは循環しながら、行なわれる。砥石および被研削金属からは、加工中に研削スラッジが継続して発生する。それら研削スラッジは、系外に効率よく排出されないと、凝集して砥石の目詰まりを引き起こし、その結果、生産性を著しく低下させたり、加工物表面にスクラッチを引き起こしたりする。また、研削用水溶液と研削直後の金属加工面とは直接的に接触するため、研削後の表面に腐食が生じて、表面欠陥が発生することもある。【０００３】
そこで、従来から、耐目詰まり性および耐腐食性などの品質特性に優れた水溶性金属加工油剤組成物として、例えば、特許文献１〜６に記載の加工液が提案されている。【０００４】
しかしながら、いずれの加工液を用いても、金属研削加工時において、耐目詰まり性および耐腐食性の両方の品質特性を十分に向上させることはできなかった。具体的には、特許文献１〜５では、水溶性高分子を含む水溶性金属加工油剤が提案されている。特に、特許文献１、３〜５の水溶性金属加工油剤では、ノニオン界面活性剤や水溶性塩基を含む水溶性金属加工油剤がさらに含有されている。しかし、これらの金属加工油剤は耐目詰まり性または耐腐食性の少なくとも一方が十分ではなかった。また特許文献６では、ポリオキシエチレンアルキルエーテル硫酸エステル塩とノニオン界面活性剤を含む組成物が提案されている。しかし、この金属加工油剤は耐目詰まり性が十分ではなかった。
【先行技術文献】
【特許文献】
【０００５】
【特許文献１】特開平５−２５８２９４号公報
【特許文献２】特開２０００−１２９２８２号公報
【特許文献３】特開２００４−２５６７７１号公報
【特許文献４】特開平１０−２３７４７６号公報
【特許文献５】特開２００６−１５０８４４号公報
【特許文献６】特開２０１０−２５４８１３号公報
【発明の概要】
【発明が解決しようとする課題】
【０００６】
本発明は、上記のような実状に鑑みてなされたものであり、金属研削加工時において、研削スラッジを効率よく系外に排出することで砥石の目詰まりを十分に抑制し、かつ、研削後の金属加工物表面の腐食を十分に抑制する水溶性金属加工油剤組成物、金属研削方法、金属加工物を提供することを目的とする。【０００７】
本発明はまた、砥石の目詰まりおよび金属加工物表面の腐食を十分に抑制するとともに、生産性および脱脂性に優れた水溶性金属加工油剤組成物、金属研削方法、金属加工物を提供することを目的とする。
【課題を解決するための手段】
【０００８】
本発明は、
（Ａ）（ａ１）平均分子量が１００以上５０００未満である水溶性有機カルボン酸およびその塩から選ばれる１種以上の化合物、および／または（ａ２）アニオン性官能基を有する重量平均分子量が５０００〜６０，０００である水溶性ポリマー化合物およびその塩から選ばれる１種以上の化合物；および
（Ｂ）平均分子量が１５０以上５０００未満である硫酸エステル塩およびスルホン酸塩から選ばれる１種以上の化合物を含有し、
成分（Ａ）および（Ｂ）の合計含有量に対して、成分（Ａ）の含有量が２５〜９０重量％であり、成分（ａ１）の含有量が８０重量％以下であり、成分（ａ２）の含有量が５５重量％以下であることを特徴とする水溶性金属加工油剤組成物に関する。【０００９】
本発明はまた、上記水溶性金属加工油剤組成物を用いて、金属被研削物に対して砥石により研削加工を行うことを特徴とする金属研削方法に関する。【００１０】
本発明はまた、上記金属研削方法により研削された金属被研削加工物に関する。
【発明の効果】
【００１１】
本発明の水溶性金属加工油剤組成物により、金属研削加工時において砥石の目詰まりを十分に抑制し、かつ、研削後の金属加工物表面の腐食を十分に抑制することができる。成分（Ａ）として成分（ａ１）および（ａ２）を併用することにより、耐腐食性が顕著に向上する。
本発明の水溶性金属加工油剤組成物は、後述する成分（Ｃ）および（Ｄ）をさらに含有させることにより、砥石の目詰まりおよび金属加工物表面の腐食をより一層、十分に抑制することができるとともに、生産性および脱脂性が向上する。
【発明を実施するための形態】
【００１２】
本発明に係る水溶性金属加工油剤組成物（以下、単に「組成物」ということがある）は、研削加工時において水に希釈されて使用されるものである。本発明の組成物は、使用時において水で希釈されて使用される限り、水を含んでいても良いし、水を含まなくても良い。
【００１３】
本発明の組成物は少なくとも以下に示す成分（Ａ）〜（Ｂ）を含む。
【００１４】
［成分（Ａ）］
成分（Ａ）は成分（ａ１）および／または成分（ａ２）である。本発明の組成物は成分（Ａ）として成分（ａ１）または成分（ａ２）の少なくとも一方を含んでいればよい。耐腐食性の顕著な向上の観点からは、本発明の組成物は成分（Ａ）として成分（ａ１）および（ａ２）の両方を含むことが好ましい。
【００１５】
成分（ａ１）は平均分子量が１００以上５０００未満、好ましくは１００〜４０００である水溶性有機カルボン酸およびその塩から選ばれる１種以上の化合物である。成分（ａ１）の平均分子量は分子式より算出される値である。
【００１６】
成分（Ａ）において塩とは、リチウム、ナトリウム、カリウム、ルビジウム、セシウム、フランシウムなどのアルカリ金属との塩、マグネシウム、カルシウム、ストロンチウム、バリウム、ラジウムなどのアルカリ土類金属との塩、アンモニア、メチルアミン、ジメチルアミン、トリメチルアミン、モノエタノールアミン、ジエタノールアミン、トリエタノールアミンなどの有機アミン類に基づくアンモニウム化合物との塩などが挙げられる。塩はそれらから選ばれる少なくとも１種の塩である。
【００１７】
本明細書中、水溶性とは、１０００ｍｇの水（２５℃）に対して１ｍｇの当該試料を混合したとき、５分間程度で目視で透明に溶解し得る程度の水溶性を言う。
【００１８】
水溶性有機カルボン酸は、上記平均分子量を有し、かつ１分子中、少なくとも１個、特に１〜３個、好ましくは１〜２個のカルボキシル基を有する炭化水素化合物である。水溶性有機カルボン酸は、カルボキシル基以外に、ポリオキシアルキレン基、アミド基等の２価の官能基を含有してもよいし、かつ／またはヒドロキシル基等の１価の官能基を有してもよい。
【００１９】
水溶性有機カルボン酸として、例えば、モノカルボン酸、ジカルボン酸、ヒドロキシモノカルボン酸、ヒドロキシポリカルボン酸、またはそれらの混合物が挙げられる。
【００２０】
モノカルボン酸は、１分子中、１個のカルボキシル基を有する炭化水素化合物、またはそれらの混合物であり、ヒドロキシル基を有さない。モノカルボン酸の分子量は１００〜１５００がより好ましい。
【００２１】
モノカルボン酸として、例えば、飽和脂肪族モノカルボン酸、不飽和脂肪族モノカルボン酸、脂環式モノカルボン酸、アミド基含有脂肪族モノカルボン酸、ポリオキシアルキレン基含有脂肪族モノカルボン酸、ベタイン型モノカルボン酸、またはそれらの混合物が挙げられる。
【００２２】
飽和脂肪族モノカルボン酸は、１分子中、１個のカルボキシル基を有する飽和脂肪族炭化水素化合物、またはそれらの混合物である。飽和脂肪族モノカルボン酸が有する全炭素原子数は通常、８〜３０、好ましくは９〜２０である。飽和脂肪族モノカルボン酸の分子量は１００〜５００がより好ましい。
【００２３】
飽和脂肪族モノカルボン酸の具体例として、例えば、カプロン酸、カプリル酸、ペラルゴン酸、カプリン酸、ウンデカン酸、ラウリン酸、トリデカン酸、ミリスチン酸、ペンタデカン酸、パルミチン酸、マルガリン酸、ステアリン酸、ノナデカン酸、アラキジン酸、ベヘン酸、リグノセリン酸、セロチン酸、モンタン酸、メリシン酸が挙げられる。
【００２４】
不飽和脂肪族モノカルボン酸は、１分子中、１個のカルボキシル基および１個以上、特に１〜６個、好ましくは１〜３個、より好ましくは１個の炭素−炭素二重結合を有する不飽和脂肪族炭化水素化合物およびそのオキソ体を包含して意味するものとし、それらの混合物であってもよい。不飽和脂肪族モノカルボン酸は該不飽和脂肪族モノカルボン酸同士のラジカル重合体であってもよい。不飽和脂肪族モノカルボン酸が有する全炭素原子数は通常、８〜１００、好ましくは８〜３０、より好ましくは１５〜２４である。不飽和脂肪族モノカルボン酸の分子量は１５０〜１５００、特に１５０〜５００がより好ましい。
【００２５】
不飽和脂肪族モノカルボン酸の具体例として、例えば、リノール酸、リノレン酸、γ−リノレン酸、アラキドン酸、トウハク酸、リノエライジン酸、オレイン酸、アンテイソ酸、ヒドロカルビン酸、マルバリック酸、パルミトレイン酸、バクセン酸、９，１２，１５−オクタデカトリエン酸、６，９，１２−オクタデカトリエン酸、エレオステアリン酸、８，１１−イコサジエン酸、５，８，１１−イコサトリエン酸、アラキドン酸、ネルボン酸、オクタデカジエン酸、オクタデカントリエン酸、エイコサジエン酸、エイコサトリエン酸、エイコサテトラエン酸、ジホモ-γ-リノレン酸、アラキドン酸、α-リノレン酸、ステアリドン酸、エイコサテトラサン酸、エイコサペンタエン酸、ドコサペンタエン酸、ドコサヘキサエン酸、ミード酸、α−オキシリノレン酸、リカン酸が挙げられる。
【００２６】
脂環式モノカルボン酸は、１分子中、１個のカルボキシル基を有し、かつ１個以上、特に１〜３個、好ましくは１個の環状炭化水素環を含有する炭化水素化合物、またはそれらの混合物である。環状炭化水素環は、炭素原子数が３〜６、好ましくは５〜６である飽和または不飽和の環状炭化水素環である。脂環式モノカルボン酸が有する全炭素原子数は通常、８〜３０、好ましくは１２〜２４である。脂環式モノカルボン酸の分子量は２５０〜５００がより好ましい。
【００２７】
脂環式モノカルボン酸の具体例として、例えば、ゴルリン酸が挙げられる。
【００２８】
アミド基含有脂肪族モノカルボン酸は、１分子中、１個のカルボキシル基を有し、かつ１個のアミド基を含有する脂肪族炭化水素化合物、またはそれらの混合物であり、例えば、下記一般式（ａ１−１）で表される化合物である。
【００２９】
【化１】
2014084171.tif 000002
【００３０】
式（ａ１−１）中、Ｒ１００は炭素原子数５〜３０、好ましくは８〜１９の一価の飽和または不飽和脂肪族炭化水素基である。好ましいＲ１００は、上記炭素原子数のアルキル基、アルキル基およびアルケニル基である。アルキル基は直鎖状または分岐鎖状であってよい。より好ましいＲ１００は上記炭素原子数のアルケニル基、分岐アルキル基である。Ｒ１００の好ましい具体例として、例えば、オレイル基、イソノナン基が挙げられる。
Ｒ１０１は炭素原子数１〜１０、好ましくは１〜８のアルキレン基である。Ｒ１０１の好ましい具体例として、例えば、メチレン基、ジメチレン基、エチレン基、トリメチレン基、ヘキシレン基、ヘプチレン基、オクチレン基が挙げられる。
Ｒ１０２は水素原子または炭素原子数１〜５、好ましくは１〜３のアルキル基である。Ｒ１０１の好ましい具体例として、例えば、水素原子、メチル基、エチル基、プロピル基が挙げられる。
【００３１】
アミド基含有脂肪族モノカルボン酸の具体例として、例えば、Ｎ−メチル−Ｎ−（カルボキシメチル）オレインアミド、イソノナンアミドカプリル酸が挙げられる。
【００３２】
ポリオキシアルキレン基含有脂肪族モノカルボン酸は、１分子中、１個のカルボキシル基を有し、かつ１個のポリオキシアルキレン基を含有する脂肪族炭化水素化合物、またはそれらの混合物であり、例えば、下記一般式（ａ１−２）で表される化合物である。
【００３３】
【化２】
2014084171.tif 000003
【００３４】
式（ａ１−２）中、Ｒ１１０は炭素原子数４〜１５、好ましくは６〜１０のアルキル基または炭素原子数１０〜３０、好ましくは１５〜１９のアルケニル基である。好ましいアルキル基の具体例として、例えば、ヘキシル基、ヘプチル基、オクチル基、ノニル基、デシル基が挙げられる。好ましいアルケニル基の具体例として、例えば、オレイル基、リシノレイル基が挙げられる。
Ｒ１１１は炭素原子数１〜５、好ましくは１〜３のアルキレン基である。Ｒ１１１の好ましい具体例として、例えば、メチレン基、ジメチレン基、エチレン基、トリメチレン基、プロピレン基が挙げられる。
Ｒ１１２は炭素原子数１〜５、好ましくは１〜３のアルキレン基である。Ｒ１１２の好ましい具体例として、例えば、メチレン基、ジメチレン基、エチレン基、トリメチレン基が挙げられる。
ｎ１は１〜２０、好ましくは６〜１２の整数である。
【００３５】
ポリオキシアルキレン基含有脂肪族モノカルボン酸の具体例として、例えば、ポリオキシエチレン（９）オレイルエーテル酢酸、ポリオキシエチレン（８）オクチルエーテル酢酸が挙げられる。
【００３６】
ベタイン型モノカルボン酸は、ベタインが有する少なくとも１個のメチル基が炭素原子数２〜２０のアルキル基で置換されてなるベタイン誘導体、またはそれらの混合物であり、例えば、下記一般式（ａ１−３）で表される化合物である。
【００３７】
【化３】
2014084171.tif 000004
【００３８】
式（ａ１−３）中、Ｒ１２０、Ｒ１２１およびＲ１２２はそれぞれ独立して炭素原子数１〜２０のアルキル基である（但し、Ｒ１２０、Ｒ１２１およびＲ１２２は同時にメチル基である場合を除く）。好ましくはＲ１２０、Ｒ１２１およびＲ１２２のうちの１つの基が炭素原子数１０〜２０、特に１２〜１８のアルキル基であり、残りの２つの基は同時にメチル基である。
【００３９】
ベタイン型モノカルボン酸の具体例として、例えば、ラウリルジメチルベタイン、ステアリルジメチルベタイン、オレイルジメチルベタインが挙げられる。
【００４０】
ジカルボン酸は、１分子中、２個のカルボキシル基を有する炭化水素化合物、またはそれらの混合物であり、ヒドロキシル基を有さない。ジカルボン酸の分子量は１５０〜２０００がより好ましい。
【００４１】
ジカルボン酸として、例えば、飽和脂肪族ジカルボン酸、不飽和脂肪族ジカルボン酸、脂環式ジカルボン酸、芳香族ジカルボン酸、またはそれらの混合物が挙げられる。
【００４２】
飽和脂肪族ジカルボン酸は、１分子中、２個のカルボキシル基を有する飽和脂肪族炭化水素化合物、またはそれらの混合物である。飽和脂肪族ジカルボン酸が有する全炭素原子数は通常、７〜２０、好ましくは７〜１０である。飽和脂肪族ジカルボン酸の分子量は１５０〜３００がより好ましい。
【００４３】
飽和脂肪族ジカルボン酸の具体例として、例えば、コハク酸、グルタン酸、アジピン酸、ピメリン酸、スベリン酸、アゼライン酸、セバシン酸が挙げられる。
【００４４】
不飽和脂肪族ジカルボン酸は、１分子中、２個のカルボキシル基および１個以上、特に１〜３個、好ましくは１個の炭素−炭素二重結合を有する不飽和脂肪族炭化水素化合物、またはそれらの混合物であり、例えば、下記一般式（ａ１−４）で表される化合物である。不飽和脂肪族ジカルボン酸は該不飽和脂肪族ジカルボン酸同士のラジカル重合体であってもよい。
【００４５】
【化４】
2014084171.tif 000005
【００４６】
式（ａ１−４）中、Ｒ１３０は炭素原子数１〜２０、好ましくは６〜１８のアルケニル基である。好ましいアルケニル基の具体例として、例えば、デセニル基、ウンデセニル基が挙げられる。
Ｒ１３１は水素原子または炭素原子数１〜１０、好ましくは１〜３のアルキル基である。Ｒ１３１の好ましい具体例として、例えば、水素原子、メチル基、エチル基、プロピル基が挙げられる。
Ｒ１３０とＲ１３１の合計炭素原子数は２〜２０、好ましくは６〜１８である。
Ｒ１３２は単結合（−）または炭素原子数１〜５、好ましくは１〜３のアルキレン基である。Ｒ１３２の好ましい具体例として、例えば、単結合、メチレン基、ジメチレン基、エチレン基、トリメチレン基が挙げられる。
【００４７】
不飽和脂肪族ジカルボン酸の具体例として、例えば、ウンデセニル琥珀酸が挙げられる。
【００４８】
脂環式ジカルボン酸は、１分子中、２個のカルボキシル基を有し、かつ１個以上、特に１〜３個、好ましくは１個の環状炭化水素環を含有する炭化水素化合物、またはそれらの混合物である。環状炭化水素環は、炭素原子数が３〜６、好ましくは５〜６である飽和または不飽和の環状炭化水素環である。脂環式ジカルボン酸が有する全炭素原子数は通常、８〜３０、好ましくは１７〜２４である。脂環式ジカルボン酸の分子量は１５０〜５００がより好ましい。
【００４９】
脂環式ジカルボン酸として、例えば、下記一般式（ａ１−５）で表される飽和脂環式ジカルボン酸および一般式（ａ１−６）で表される不飽和脂環式ジカルボン酸が挙げられる。
【００５０】
【化５】
2014084171.tif 000006
【００５１】
式（ａ１−５）中、Ｒ１４０は炭素原子数１〜２０、好ましくは４〜１０のアルキレン基である。好ましいアルキレン基の具体例として、例えば、テトラメチレン基、ペンタメチレン基、ヘキサメチレン基、ヘプタメチレン基、オクタメチレン基、ノナメチレン基、デカメチレン基が挙げられる。
Ｒ１４１は炭素原子数１〜１０、好ましくは４〜８のアルキル基である。Ｒ１４１の好ましい具体例として、例えば、ブチル基、ペンチル基、ヘキシル基、ヘプチル基、オクチル基が挙げられる。
Ｒ１４２は単結合（−）または炭素原子数１〜５、好ましくは１〜３のアルキレン基である。Ｒ１４２の好ましい具体例として、例えば、単結合、メチレン基、ジメチレン基、エチレン基、トリメチレン基が挙げられる。
【００５２】
飽和脂環式ジカルボン酸の具体例として、例えば、８−（３−カルボキシ−４−ヘキシル−シクロヘキシル）オクタン酸、８−（６−カルボキシ−４−ヘキシル−シクロヘキシル）オクタン酸が挙げられる。
【００５３】
【化６】
2014084171.tif 000007
【００５４】
式（ａ１−６）中、Ｒ１５０は炭素原子数１〜２０、好ましくは４〜１０のアルキレン基である。好ましいアルキレン基の具体例として、例えば、テトラメチレン基、ペンタメチレン基、ヘキサメチレン基、ヘプタメチレン基、オクタメチレン基、ノナメチレン基、デカメチレン基が挙げられる。
Ｒ１５１は炭素原子数１〜１０、好ましくは４〜８のアルキル基である。Ｒ１５１の好ましい具体例として、例えば、ブチル基、ペンチル基、ヘキシル基、ヘプチル基、オクチル基が挙げられる。
Ｒ１５２は単結合（−）または炭素原子数１〜５、好ましくは１〜３のアルキレン基である。Ｒ１５２の好ましい具体例として、例えば、単結合、メチレン基、ジメチレン基、エチレン基、トリメチレン基が挙げられる。
【００５５】
不飽和脂環式ジカルボン酸の具体例として、例えば、８−（５−カルボキシ−４−ヘキシル−２−シクロヘキセン−１−イル）オクタン酸、８−（６−カルボキシ−４−ペンチル−２−シクロヘキセン−１−イル）オクタン酸、８−（６−カルボキシ−４−ヘキシル−２−シクロヘキセン−１−イル）オクタン酸が挙げられる。
【００５６】
芳香族ジカルボン酸は、１分子中、２個のカルボキシル基を有し、かつ１個以上、特に１〜２個、好ましくは１個の芳香環を含有する炭化水素化合物、またはそれらの混合物である。芳香環は、ベンゼン環、ナフタレン環であり、好ましくはベンゼン環である。芳香族ジカルボン酸が有する全炭素原子数は通常、７〜１０、好ましくは７〜９である。芳香族ジカルボン酸の分子量は１５０〜３００がより好ましい。
【００５７】
芳香族ジカルボン酸の具体例として、例えば、フタル酸、イソフタル酸、テレフタル酸が挙げられる。
【００５８】
ヒドロキシモノカルボン酸は、１分子中、１個以上、特に１〜４個、好ましくは１〜３個のヒドロキシル基および１個のカルボキシル基を有する炭化水素化合物、またはそれらの混合物である。ヒドロキシモノカルボン酸は、１分子中、１個以上、特に１〜３個、好ましくは１個の環状炭化水素環を含有してもよいし、または含有しなくてもよく、好ましくは含有しない。環状炭化水素環は、炭素原子数が３〜６、好ましくは５〜６である飽和または不飽和の環状炭化水素環である。
【００５９】
ヒドロキシモノカルボン酸は該ヒドロキシモノカルボン酸の多量体であってもよいし、または該ヒドロキシモノカルボン酸とモノカルボン酸および／またはジカルボン酸とのエステル化物であってもよい。エステル化物を構成するモノカルボン酸は、水溶性有機カルボン酸として例示された前記と同様のモノカルボン酸を意味し、すなわち、飽和脂肪族モノカルボン酸、不飽和脂肪族モノカルボン酸、脂環式モノカルボン酸、アミド基含有脂肪族モノカルボン酸、ポリオキシアルキレン基含有脂肪族モノカルボン酸、ベタイン型モノカルボン酸からなる群から選択される１種以上のモノカルボン酸を意味する。エステル化物を構成するジカルボン酸は、水溶性有機カルボン酸として例示された前記と同様のジカルボン酸を意味し、すなわち、飽和脂肪族ジカルボン酸、不飽和脂肪族ジカルボン酸、脂環式ジカルボン酸、芳香族ジカルボン酸からなる群から選択される１種以上のジカルボン酸を意味する。多量体とは、２分子以上、特に２〜５分子の該ヒドロキシモノカルボン酸から形成されたエステル化物を意味する。ヒドロキシモノカルボン酸の分子量は１５０〜２０００がより好ましい。
【００６０】
ヒドロキシモノカルボン酸として、例えば、飽和脂肪族ヒドロキシモノカルボン酸、不飽和脂肪族ヒドロキシモノカルボン酸、脂環式ヒドロキシモノカルボン酸、またはそれらの混合物が挙げられる。
【００６１】
飽和脂肪族ヒドロキシモノカルボン酸は、１分子中、１個以上、特に１〜４個、好ましくは１〜３個のヒドロキシル基および１個のカルボキシル基を有する飽和脂肪族炭化水素化合物、またはそれらの混合物である。飽和脂肪族ヒドロキシモノカルボン酸が有する全炭素原子数は通常、３〜３０、好ましくは５〜２０である。飽和脂肪族ヒドロキシモノカルボン酸の分子量は１５０〜５００がより好ましい。
【００６２】
飽和脂肪族ヒドロキシモノカルボン酸の具体例として、例えば、セレブロン酸、バントイン酸が挙げられる。
【００６３】
不飽和脂肪族ヒドロキシモノカルボン酸は、１分子中、１個以上、特に１〜４個、好ましくは１〜３個のヒドロキシル基、１個のカルボキシル基および１個以上、特に１〜３個、好ましくは１個の炭素−炭素二重結合を有する不飽和脂肪族炭化水素化合物、またはそれらの混合物である。不飽和脂肪族ヒドロキシモノカルボン酸は該不飽和脂肪族ヒドロキシモノカルボン酸同士のラジカル重合体であってもよい。不飽和脂肪族ヒドロキシモノカルボン酸が有する全炭素原子数は通常、１０〜１００、好ましくは１５〜２５である。不飽和脂肪族ヒドロキシモノカルボン酸の分子量は１５０〜２０００、特に１５０〜１５００がより好ましい。
【００６４】
不飽和脂肪族ヒドロキシモノカルボン酸の具体例として、例えば、リシノール酸、リシネライジン酸、リシノール酸2量体、リシノール酸4量体が挙げられる。
【００６５】
脂環式ヒドロキシモノカルボン酸は、１分子中、１個以上、特に１〜４個、好ましくは１〜３個のヒドロキシル基、１個のカルボキシル基を有し、かつ１個以上、特に１〜３個、好ましくは１個の環状炭化水素環を含有する炭化水素化合物、またはそれらの混合物である。環状炭化水素環は、炭素原子数が３〜６、好ましくは５〜６である飽和または不飽和の環状炭化水素環である。脂環式ヒドロキシモノカルボン酸が有する全炭素原子数は通常、７〜２０、好ましくは７〜１０である。脂環式ヒドロキシモノカルボン酸の分子量は１５０〜５００がより好ましい。
【００６６】
脂環式ヒドロキシモノカルボン酸の具体例として、例えば、キナ酸、シキミ酸が挙げられる。
【００６７】
ヒドロキシポリカルボン酸は、１分子中、１個以上、特に１〜８個、好ましくは１〜４個のヒドロキシル基および２個以上、特に２〜４個、好ましくは２〜３個のカルボキシル基を有する炭化水素化合物、またはそれらの混合物である。ヒドロキシポリカルボン酸は、１分子中、１個以上、特に１〜３個、好ましくは１個の環状炭化水素環を含有してもよいし、または含有しなくてもよく、好ましくは含有しない。環状炭化水素環は、炭素原子数が３〜６、好ましくは５〜６である飽和または不飽和の環状炭化水素環である。
【００６８】
ヒドロキシポリカルボン酸は該ヒドロキシポリカルボン酸の多量体であってもよいし、または該ヒドロキシポリカルボン酸とモノカルボン酸またはジカルボン酸とのエステル化物であってもよい。エステル化物を構成するモノカルボン酸は、水溶性有機カルボン酸として例示された前記と同様のモノカルボン酸を意味する。エステル化物を構成するジカルボン酸は、水溶性有機カルボン酸として例示された前記と同様のジカルボン酸を意味する。多量体とは、２分子以上、特に２〜８分子の該ヒドロキシポリカルボン酸から形成されたエステル化物を意味する。ヒドロキシポリカルボン酸の分子量は１５０〜２０００がより好ましい。
【００６９】
ヒドロキシポリカルボン酸として、例えば、飽和脂肪族ヒドロキシポリカルボン酸、不飽和脂肪族ヒドロキシポリカルボン酸、またはそれらの混合物が挙げられる。
【００７０】
飽和脂肪族ヒドロキシポリカルボン酸は、１分子中、１個以上、特に１〜４個、好ましくは１〜３個のヒドロキシル基および２個以上、特に２〜４個、好ましくは２〜３個のカルボキシル基を有する飽和脂肪族炭化水素化合物、またはそれらの混合物である。飽和脂肪族ヒドロキシポリカルボン酸が有する全炭素原子数は通常、４〜２０、好ましくは４〜１０である。飽和脂肪族ヒドロキシポリカルボン酸の分子量は１５０〜５００がより好ましい。
【００７１】
飽和脂肪族ヒドロキシポリカルボン酸の具体例として、例えば、酒石酸、クエン酸、リンゴ酸が挙げられる。
【００７２】
不飽和脂肪族ヒドロキシポリカルボン酸は、１分子中、１個以上、特に１〜４個、好ましくは１〜３個のヒドロキシル基、２個以上、特に２〜４個、好ましくは２〜３個のカルボキシル基および１個以上、特に１〜３個、好ましくは１個の炭素−炭素二重結合を有する不飽和脂肪族炭化水素化合物、またはそれらの混合物である。不飽和脂肪族ヒドロキシポリカルボン酸が有する全炭素原子数は通常、１０〜３０、好ましくは１５〜２５である。飽和脂肪族ヒドロキシポリカルボン酸の分子量は１５０〜５００がより好ましい。
成分（ａ１）として上記した各化合物は市販品として容易に入手可能である。
【００７３】
成分（ａ１）として好ましい水溶性有機カルボン酸は、飽和脂肪族モノカルボン酸、不飽和脂肪族モノカルボン酸、アミド基含有脂肪族モノカルボン酸、ポリオキシアルキレン基含有脂肪族モノカルボン酸、ベタイン型モノカルボン酸、不飽和脂肪族ジカルボン酸、脂環式ジカルボン酸、不飽和脂肪族ヒドロキシモノカルボン酸およびそれらの塩から選ばれる１種以上の化合物である。
【００７４】
成分（ａ２）はアニオン性官能基を有する水溶性ポリマー化合物およびその塩から選ばれる１種以上の化合物である。
アニオン性官能基は、水中においてアニオン性を有し得る官能基であれば特に限定されず、例えば、カルボキシル基、スルホ基、水酸基、ホスフェート基などが挙げられる。アニオン性官能基は、カルボキシル基、スルホ基が好ましく、より好ましくはカルボキシル基である。成分（ａ２）は１種または２種以上のアニオン性官能基を有していても良い。アニオン性官能基は無水物の形態を有していても良い。
【００７５】
成分（ａ２）は、アニオン性官能基を有するラジカル重合性単量体から選択される１種以上の単量体を公知の方法により単独重合または共重合させることにより得られる反応生成物であり、アニオン性官能基を有さないラジカル重合単量体をさらに共重合させてもよい。
【００７６】
アニオン性官能基を有するラジカル重合性単量体（以下、アニオン性単量体ということがある）としては、特に限定されず、例えば、脂肪族モノカルボン酸単量体、脂肪族ジカルボン酸単量体、脂肪族モノスルホン酸単量体、芳香族モノスルホン酸単量体、脂肪族モノオール単量体、脂肪族ホスフェート単量体が挙げられる。
【００７７】
脂肪族モノカルボン酸単量体の具体例として、例えば、アクリル酸、メタクリル酸、およびそれらの塩が挙げられる。
【００７８】
脂肪族ジカルボン酸単量体の具体例として、例えば、マレイン酸、イタコン酸、およびそれらの塩および無水物が挙げられる。
【００７９】
脂肪族モノスルホン酸単量体としては、例えば、下記一般式（Ｉ）で挙げられる化合物およびそれらの塩（以下、単に「脂肪族モノスルホン酸単量体（Ｉ）」という）が挙げられる。
【００８０】
【化７】
2014084171.tif 000008
【００８１】
式（Ｉ）中、Ｒ１は水素またはメチル基である。
Ｒ２は単結合（−）またはアミド基（−ＣＯＮＨ−または−ＮＨＣＯ−）であり、好ましくは単結合または二重結合側にカルボニル基を有する−ＣＯＮＨ−である。
Ｒ３は単結合または炭素原子数１〜５のアルキレン基であり、好ましくは単結合または炭素原子数１〜４のアルキレン基である。
ｐは０または１である。
ｑは０または１である。
【００８２】
脂肪族モノスルホン酸単量体（Ｉ）の具体例として、例えば、ビニルスルホン酸、アリルスルホン酸、メタリルスルホン酸、アクリルアミドアルキルスルホン酸（例えば、２−アクリルアミド−２−メチルプロパンスルホン酸）、ビニルスルホン酸およびそれらの塩が挙げられる。
【００８３】
芳香族モノスルホン酸単量体の具体例として、例えば、スチレンスルホン酸およびその塩が挙げられる。
【００８４】
脂肪族モノオール単量体として、アクリル酸またはメタクリル酸と、炭素原子数１〜３のアルキレングリコールとのモノエステル（例えば、ヒドロキシエチルメタクリレート）、アルケニルアルコールが挙げられる。
【００８５】
脂肪族モノオール単量体の具体例として、例えば、ヒドロキシエチルメタクリレート、アリルアルコールなどが挙げられる。
【００８６】
脂肪族ホスフェート単量体としては、ラジカル重合性基含有アルコールとリン酸とのモノエステル、ジエステルまたはトリエステルが挙げられる。ラジカル重合性基含有アルコールはラジカル重合性基を有する炭素原子数１〜３の飽和脂肪族モノアルコールである。ラジカル重合性基としては例えば、アクリロイルオキシ基、メタクリロイルオキシ基、ビニル基などが挙げられる。
【００８７】
脂肪族ホスフェート単量体の具体例として、例えば、モノ（２−メタクリロイルオキシエチル）アシッドホスフェート、ジ（２−メタクリロイルオキシエチル）アシッドホスフェート、モノ（２−アクリロイルオキシエチル）アシッドホスフェート、ジ（２−アクリロイルオキシエチル）アシッドホスフェートなどが挙げられる。
【００８８】
好ましいアニオン性単量体としては、脂肪族モノカルボン酸単量体、脂肪族ジカルボン酸単量体、脂肪族モノスルホン酸単量体が挙げられる。
【００８９】
より好ましいアニオン性単量体としては、アクリル酸、メタクリル酸、マレイン酸、マレイン酸無水物、イタコン酸、イタコン酸無水物、アクリルアミドアルキルスルホン酸（特に２−アクリルアミド−２−メチルプロパンスルホン酸）、およびそれらの塩が挙げられる。
【００９０】
アニオン性官能基を有さないラジカル重合単量体（以下、非アニオン性単量体ということがある）としては、特に制限されず、以下の単量体が挙げられる。メチルアクリレート、エチルアクリレート、メチルメタクリレート、エチルメタクリレートなどのアルキルモノ（メタ）アクリレート系化合物；ジエチルアミノエチルアクリレートなどのアミノアルキルモノ（メタ）アクリレート系化合物；ビニルメチルエーテル、ビニルエチルエーテル、酢酸ビニル、ビニルステアレート、Ｎ−ビニルイミダゾール、Ｎ−ビニルアセトアミド、Ｎ−ビニルホルムアミドなどのモノビニル系化合物；スチレン、ｔ−ブトキシスチレン、アセトキシレン、ｐ−（１−エトキシ）スチレン、クロロスチレンなどのスチレン系化合物；アクリルアミド、メタクリルアミド、Ｎ−アルキルアクリルアミド、Ｎ−メチロールアクリルアミド、Ｎ，Ｎ−メチレンビスアクリルアミドなどのアクリルアミド系化合物；エチレングリコールジアクリレート、エチレングリコールジメタクリレートなどのアルキレングリコールジ（メタ）アクリレート系化合物；ジビニルベンゼンなどのジビニル系化合物；エチレングリコールジアリルエーテルなどのアルキレングリコールジアリルエーテル；ジメチルマレエート系化合物、ジエチルマレエート系化合物などのジアルキルマレエート系化合物；アリルエーテル、ジアリルエーテルなどのアリルエーテル系化合物。
【００９１】
好ましい非アニオン性単量体としては、スチレン系化合物、モノビニル系化合物、ジアルキルマレエート系化合物、アリルエーテル系化合物が挙げられる。
より好ましい非アニオン性単量体としては、スチレン系化合物が挙げられる。
【００９２】
成分（ａ２）におけるアニオン性単量体の含有量は、特に制限されないが、通常は成分（ａ２）を構成する全単量体に対して、５０重量％以上、好ましくは６０〜１００重量％、より好ましくは８５〜１００重量％である。２種以上のアニオン性単量体が含有される場合、それらの合計含有量が上記範囲内であればよい。
【００９３】
成分（ａ２）には、ポリオキシアルキレン鎖含有化合物を通常の方法によりグラフト重合させることもできる。これにより、成分（ａ２）の水溶性を高め、かつ、ポリマーの立体的嵩高さを高めることができ、結果として、後述の成分（Ｂ）との組み合わせにより、耐目詰まり性および耐腐食性をさらに向上させることができる。
【００９４】
ポリオキシアルキレン鎖含有化合物としては、例えば、ポリオキシアルキレン、ポリオキシアルキレンモノアルキルエーテル、ポリオキシアルキレンモノフェニルエーテル、ポリオキシアルキレンモノアルケニルエーテルなどが挙げられる。
【００９５】
ポリオキシアルキレンは炭素原子数１〜４、好ましくは２〜３のアルキレングリコールのポリエーテルであり、両端に水酸基を１個づつ有するものである。ポリオキシアルキレンとしては、例えば、ポリエチレングリコール、ポリプロピレングリコール、およびそれらの複合体が挙げられる。
【００９６】
ポリオキシアルキレンモノアルキルエーテルは、上記ポリオキシアルキレンの一方の水酸基における水素原子を炭素原子数１〜２５アルキル基で置換させたものである。
【００９７】
ポリオキシアルキレンモノフェニルエーテルは、上記ポリオキシアルキレンの一方の水酸基における水素原子を、フェニル基またはアルキルフェニル基で置換させたものである。アルキルフェニル基が有するアルキル基は炭素原子数１〜２５、好ましくは６〜２０、より好ましくは８〜１８のアルキル基である。
【００９８】
ポリオキシアルキレンモノアルケニルエーテルは、上記ポリオキシアルキレンの一方の水酸基における水素原子を、炭素原子数１〜２５、好ましくは６〜２０のアルケニル基で置換させたものである。
【００９９】
好ましいポリオキシアルキレン鎖含有化合物としては、ポリオキシアルキレン、ポリオキシアルキレンモノアルキルエーテル、ポリオキシアルキレンモノフェニルエーテルが挙げられる。
より好ましいポリオキシアルキレン鎖含有化合物としては、ポリオキシアルキレン、ポリオキシアルキレンモノアルキルエーテルが挙げられる。
【０１００】
ポリオキシアルキレン鎖含有化合物の重量平均分子量は、成分（ａ２）の重量平均分子量が後述の範囲内であれば特に制限されず、通常は２００〜５０００、好ましくは３００〜３０００である。
【０１０１】
ポリオキシアルキレン鎖含有化合物のグラフト重合は、特に限定されないが、通常はエステル化および／またはエーテル化により達成される。すなわち、成分（ａ２）はアニオン性単量体の単独重合体または当該単量体と非アニオン性単量体との共重合体（以下、アニオン性ポリマーということがある）とポリオキシアルキレン鎖含有化合物とのエステル化物であってもよいし、エーテル化物であってもよいし、またはそれらの複合体であってもよい。エステル化は、アニオン性ポリマーにおけるアニオン性官能基、特にカルボキシル基またはスルホ基と、ポリオキシアルキレン鎖含有化合物が有する水酸基とのエステル反応により達成される。エーテル化は、アニオン性ポリマーにおける水酸基または主鎖の炭素原子への、ポリオキシアルキレン鎖含有化合物が有する水酸基のエーテル反応により達成される。
【０１０２】
成分（ａ２）の重量平均分子量は５０００〜６０，０００であり、研削スラッジ分散性の観点から、好ましくは５０００〜５０，０００、より好ましくは８０００〜４０，０００、より一層好ましくは８０００〜２０，０００、さらに好ましくは１０，０００〜２０，０００、最も好ましくは１０，０００〜１４，５００である。平均分子量が５０００未満では、成分（ａ２）の十分な立体的嵩高さが得られず、研削スラッジ分散性が得られず、耐目詰まり性および耐腐食性の十分な向上効果が発揮できない。平均分子量が６０，０００より多くなると、成分（ａ２）の分子量が大きすぎるために、凝集してしまい、研削スラッジを分散することができず、耐目詰まり性および耐腐食性の十分な向上効果が発揮できない。
【０１０３】
本明細書中、重量平均分子量は、ＧＰＣ（ゲルパーミエーションクロマトグラフィー）によって測定された、ポリスチレン換算の重量平均分子量（Ｍｗ）である。具体的な測定条件は以下の通りである。
標準物質：東ソー(株)製ポリスチレン
測定機器：東ソー(株)製HLC-8020
カラム：TSKgelGMHXL×2
溶剤：和光純薬製液体高速クロマトグラフィ用テトラヒドロフラン
測定温度：40℃
流量：1.0ml/min
注入量：20μl
検出器：示差屈折計
【０１０４】
成分（ａ２）の酸価は通常、１５〜５００ｍｇ／ｇＫＯＨであり、好ましくは１５〜２００ｍｇ／ｇＫＯＨ、より好ましくは３０〜２００ｍｇ／ｇＫＯＨである。
酸価はＪＩＳＫ２５０１に従って測定された値を用いている。
【０１０５】
成分（ａ２）として上記した各化合物は市販品として容易に入手可能である。
【０１０６】
成分（ａ２）の好ましい具体例としては、ポリアクリル酸、ポリメタクリル酸、アクリル酸・マレイン酸共重合物、メタクリル酸・マレイン酸共重合物、アクリル酸・無水マレイン酸共重合物、メタクリル酸・無水マレイン酸共重合物、アクリル酸・マレイン酸・スチレン共重合物、メタクリル酸・マレイン酸・スチレン共重合物、アクリル酸・アクリルアミドアルキルスルホン酸共重合物、メタクリル酸・アクリルアミドアルキルスルホン酸共重合物およびそれらの塩、ならびにそれらのポリオキシアルキレンおよび／またはポリオキシアルキレンモノアルキルエーテルとのエーテル化物、エステル化物およびそれらの複合体が挙げられる。
【０１０７】
成分（Ａ）の含有量は、成分（Ａ）と後述の成分（Ｂ）との合計含有量に対して、２５〜９０重量％であり、好ましくは２５〜８５重量％、より好ましくは４５〜８５重量％、より一層好ましくは５５〜８５重量％である。当該含有量は多すぎても、少なすぎても、成分（Ａ）の十分な研削スラッジ分散性を得ることができないため、耐目詰まり性および耐腐食性の十分な向上効果が得られない。成分（Ａ）が２種以上で含有される場合、それらの合計含有量が上記範囲内であればよい。成分（Ａ）の含有量とは、成分（ａ１）と成分（ａ２）との合計含有量のことである。
【０１０８】
成分（ａ１）の含有量は、成分（Ａ）と後述の成分（Ｂ）との合計含有量に対して、８０重量％以下であり、好ましくは１０〜８０重量％、より好ましくは２０〜７０重量％、より一層好ましくは３０〜７０重量％である。当該含有量が多すぎると、耐目詰まり性および耐腐食性の十分な向上効果が得られない。成分（ａ１）は２種以上で含有されてもよく、その場合、それらの合計含有量が上記範囲内であればよい。
【０１０９】
成分（ａ２）の含有量は、成分（Ａ）と後述の成分（Ｂ）との合計含有量に対して、５５重量％以下であり、好ましくは５〜５５重量％、より好ましくは１０〜５０重量％、より一層好ましくは１５〜４０重量％である。当該含有量が多すぎると、耐目詰まり性および耐腐食性の十分な向上効果が得られない。成分（ａ２）は２種以上で含有されてもよく、その場合、それらの合計含有量が上記範囲内であればよい。
【０１１０】
成分（Ａ）は、研削加工中に発生する研削スラッジ表面に吸着するので、成分（Ａ）に吸着された研削スラッジは静電的反発力により研削液中で分散され得る。しかしながら、成分（Ｂ）なしで、成分（Ａ）を使用しても、目詰まりを十分に防止することはできない。そこで、本発明においては、成分（Ａ）を後述の成分（Ｂ）と組み合わせて使用することにより、耐目詰まり性を十分に向上させることができる。そのようなメカニズムの詳細は明らかではないが、成分（Ａ）のアニオン性官能基による静電的反発力が成分（Ｂ）の存在により活性化され、結果として耐目詰まり性が十分に向上するものと考えられる。また成分（Ｂ）は、成分（Ａ）の存在下において、研削加工直後に形成される金属新生面に十分に効率よく吸着し、保護皮膜を形成する。これにより研削加工中の大量に水が存在する環境下にあっても、腐食を十分に防ぐことができるものと考えられる。
【０１１１】
［成分（Ｂ）］
成分（Ｂ）は、硫酸エステル塩およびスルホン酸塩から選ばれる１種以上の化合物である。
【０１１２】
硫酸エステル塩は下記一般式（ＩＩ）で表される化合物またはそれらの混合物である。
【０１１３】
【化８】
2014084171.tif 000009
【０１１４】
式（ＩＩ）中、Ｒ４は１価の炭化水素基であり、例えば、アルキル基、アルキル末端ポリオキシアルキレン基（ポリオキシアルキレンモノアルキルエーテルから水酸基の水素原子を抜いた残基）、ヒドロキシアルキル基である。
Ｍ１ｎ＋はリチウム、ナトリウム、カリウム、ルビジウム、セシウム、フランシウムなどのアルカリ金属のカチオン、マグネシウム、カルシウム、ストロンチウム、バリウム、ラジウムなどのアルカリ土類金属のカチオン、アンモニア、メチルアミン、ジメチルアミン、トリメチルアミン、モノエタノールアミン、ジエタノールアミン、トリエタノールアミンなどのアミン化合物に基づくアンモニウムカチオンである。好ましいＭ１ｎ＋はナトリウム、カリウムなどのアルカリ金属のカチオンである。
ｎはＭ１の価数に応じて決定される値であり、１または２である。
【０１１５】
そのような硫酸エステル塩として、例えば、アルキル硫酸エステル塩、ポリオキシアルキレンアルキル硫酸エステル塩などが挙げられる。
【０１１６】
アルキル硫酸エステル塩は一般式（ｉｉ−ａ）で表される化合物またはそれらの混合物である。
【０１１７】
【化９】
2014084171.tif 000010
【０１１８】
式中、Ｒ５は炭素原子数１〜２５、好ましくは６〜２０、より好ましくは１０〜１４のアルキル基である。
Ｍ１ｎ＋およびｎは式（ＩＩ）においてと同様であり、好ましいＭ１ｎ＋はナトリウム、カリウムなどのアルカリ金属のカチオンである。
【０１１９】
アルキル硫酸エステル塩として、例えば、ドデシル硫酸ナトリウムが挙げられる。
【０１２０】
ポリオキシアルキレンアルキル硫酸エステル塩は一般式（ｉｉ−ｂ）で表される化合物またはそれらの混合物である。
【０１２１】
【化１０】
2014084171.tif 000011
【０１２２】
式中、Ｒ６は炭素原子数１〜２５、好ましくは６〜２０、より好ましくは１０〜１６のアルキル基である。
Ｒ７は炭素原子数１〜４、好ましくは２〜３のアルキレン基である。全てのＲ７は同一であっても、異なっていても良く、例えば、オキシエチレン部とオキシプロピレン部とはブロック型、交互型またはランダム型に共重合していてもよい。
ｒは１〜１０、好ましくは２〜４の整数である。
Ｍ１ｎ＋およびｎは式（ＩＩ）においてと同様であり、好ましいＭ１ｎ＋はナトリウム、カリウムなどのアルカリ金属のカチオンである
【０１２３】
ポリオキシアルキレンアルキル硫酸エステル塩としては、ＰＯＥ（３）アルキル硫酸エステル塩（特にＰＯＥ（３）ラウリル硫酸エステル塩）、ＰＯＥ（２）アルキル硫酸エステル塩（特にＰＯＥ（２）ラウリル硫酸エステル塩）が挙げられる。
【０１２４】
スルホン酸塩は下記一般式（ＩＩＩ）で表される化合物またはそれらの混合物である。
【０１２５】
【化１１】
2014084171.tif 000012
【０１２６】
式（ＩＩＩ）中、Ｒ９は１価の炭化水素基であり、例えば、アリール基、アルキルアリール基、アルキル末端ポリオキシアルキレン基（ポリオキシアルキレンモノアルキルエーテルから水酸基の水素原子を抜いた残基）、アルケニル基、ジアルキルスクシネート残基（ジアルキルスクシネートから１個の水素原子を抜いた残基）、アミドアルキル基である。
Ｍ２ｍ＋はリチウム、ナトリウム、カリウム、ルビジウム、セシウム、フランシウムなどのアルカリ金属のカチオン、マグネシウム、カルシウム、ストロンチウム、バリウム、ラジウムなどのアルカリ土類金属のカチオン、アンモニア、メチルアミン、ジメチルアミン、トリメチルアミン、モノエタノールアミン、ジエタノールアミン、トリエタノールアミンなどのアミン化合物に基づくアンモニウムカチオンである。好ましいＭ２ｍ＋はナトリウム、カリウムなどのアルカリ金属のカチオンである。
ｍはＭ２の価数に応じて決定される値であり、１または２である。
【０１２７】
そのようなスルホン酸塩として、例えば、アリールスルホン酸塩、ポリオキシアルキレンアルキルエーテルスルホン酸塩、α−オレフィンスルホン酸塩、ジアルキルスルホコハク酸塩、アミドアルキルスルホン酸塩などが挙げられる。
【０１２８】
アリールスルホン酸塩は一般式（ｉｉｉ−ａ）で表される化合物またはそれらの混合物である。
【０１２９】
【化１２】
2014084171.tif 000013
【０１３０】
式中、Ｒ１１は炭素原子数６〜３５、好ましくは１２〜３２のアリール基であり、当該アリール基は炭素原子数１〜２５、好ましくは６〜２０のアルキル基を有していても良い。アリール基１個あたりのアルキル基の置換数は１〜３個、好ましくは１〜２個である。好ましいＲ１１はフェニル基、アルキルフェニル基である。
Ｍ２ｍ＋およびｍは式（ＩＩＩ）においてと同様であり、好ましいＭ２ｍ＋はナトリウム、カリウムなどのアルカリ金属のカチオンである。
【０１３１】
アリールスルホン酸塩の好ましい具体例として、ドデシルベンゼンスルホン酸塩、ナフタレンスルホン酸塩が挙げられる。より好ましいアリールスルホン酸はアルキルアリールスルホン酸塩、特にドデシルベンゼンスルホン酸塩である。
【０１３２】
ポリオキシアルキレンアルキルエーテルスルホン酸塩は一般式（ｉｉｉ−ｂ）で表される化合物またはそれらの混合物である。
【０１３３】
【化１３】
2014084171.tif 000014
【０１３４】
式中、Ｒ１２は炭素原子数１〜２５、好ましくは６〜２０のアルキル基である。
Ｒ１３は炭素原子数１〜４、好ましくは２〜３のアルキレン基である。全てのＲ１３は同一であっても、異なっていても良く、例えばオキシエチレン部とオキシプロピレン部とはブロック型、交互型またはランダム型に共重合していてもよい。
ｓは分子量が後述の範囲内になるような値であれば特に制限されず、通常は２〜３０、好ましくは２〜２０の整数である。
Ｍ２ｍ＋およびｍは式（ＩＩＩ）においてと同様であり、好ましいＭ２ｍ＋はナトリウム、カリウムなどのアルカリ金属のカチオンである。
【０１３５】
α−オレフィンスルホン酸塩は一般式（ｉｉｉ−ｃ）で表される化合物またはそれらの混合物である。
【０１３６】
【化１４】
2014084171.tif 000015
【０１３７】
式中、Ｒ１４は炭素原子数１〜２５、好ましくは６〜２０のアルケニル基である。
Ｍ２ｍ＋およびｍは式（ＩＩＩ）においてと同様であり、好ましいＭ２ｍ＋はナトリウム、カリウムなどのアルカリ金属のカチオンである
【０１３８】
α−オレフィンスルホン酸塩の好ましい具体例として、1-テトラデセンスルホン酸ナトリウム、ヘキサデセンスルホン酸ナトリウム、オクタデセン-1-スルホン酸ナトリウムが挙げられる。
【０１３９】
ジアルキルスルホコハク酸塩は一般式（ｉｉｉ−ｄ）で表される化合物またはそれらの混合物である。
【０１４０】
【化１５】
2014084171.tif 000016
【０１４１】
式中、Ｒ１５およびＲ１６はそれぞれ独立して炭素原子数１〜２５、好ましくは６〜２０のアルキル基である。好ましいＲ１５およびＲ１６は同時に６〜１０のアルキル基、特にオクチル基である。
Ｍ２ｍ＋およびｍは式（ＩＩＩ）においてと同様であり、好ましいＭ２ｍ＋はナトリウム、カリウムなどのアルカリ金属のカチオンである
【０１４２】
ジアルキルスルホコハク酸塩の好ましい具体例として、ジオクチルスルホコハク酸塩が挙げられる。
【０１４３】
アミドアルキルスルホン酸塩は、例えば、脂肪酸とＮ−メチルタウリンとのアミド化合物の塩（イゲポンＴ型）またはその混合物が挙げられる。脂肪酸としては、炭素原子数１〜２５、好ましくは６〜２０の飽和脂肪酸、またはそれらの混合物が挙げられる。
【０１４４】
アミドアルキルスルホン酸塩の好ましい具体例として、例えば、ヤシ油脂肪酸メチルタウリン塩が挙げられる。
【０１４５】
スルホン酸塩は下記一般式（ＩＶ）で表されるアルキレンジスルホン酸塩またはそらの混合物であってもよい。
【０１４６】
【化１６】
2014084171.tif 000017
【０１４７】
式（ＩＶ）中、Ｒ１７は炭素原子数１〜２５、好ましくは６〜２０のアルキレン基である。
Ｍ３ｋ＋はリチウム、ナトリウム、カリウム、ルビジウム、セシウム、フランシウムなどのアルカリ金属のカチオン、マグネシウム、カルシウム、ストロンチウム、バリウム、ラジウムなどのアルカリ土類金属のカチオン、アンモニア、メチルアミン、ジメチルアミン、トリメチルアミン、モノエタノールアミン、ジエタノールアミン、トリエタノールアミンなどのアミン化合物に基づくアンモニウムカチオンである。好ましいＭ３ｋ＋はナトリウム、カリウムなどのアルカリ金属のカチオンである。
ｋはＭ３の価数に応じて決定される値であり、１または２である。
【０１４８】
上記した硫酸エステル塩およびスルホン酸塩のうち、好ましくはアルキル硫酸エステル塩、ポリオキシアルキレンアルキル硫酸エステル塩、アルキルアリールスルホン酸塩、ジアルキルスルホコハク酸塩、アミドアルキルスルホン酸塩またはそれらの混合物である。より好ましくは、アルキル硫酸エステル塩、ポリオキシアルキレンアルキル硫酸エステル塩またはそれらの混合物である。さらに好ましくはポリオキシアルキレンアルキル硫酸エステル塩である。特に、成分（Ｂ）としてポリオキシアルキレンアルキル硫酸エステル塩を含有させる場合、上記した成分（Ａ）のうち以下の成分（Ａ）を組み合わせて含有させることが、耐食性および耐目詰まり性の観点から最も好ましい： 
成分（Ａ）：以下の成分（ａ１）および／または以下の成分（ａ２）：
成分（ａ１）：少なくとも脂環式ジカルボン酸、特に不飽和脂環式ジカルボン酸を含む成分（ａ１）；
成分（ａ２）：アクリル酸・マレイン酸共重合物、メタクリル酸・マレイン酸共重合物、およびそれらの塩、ならびにそれらのポリオキシアルキレンおよび／またはポリオキシアルキレンモノアルキルエーテルとのエーテル化物、エステル化物およびそれらの複合体からなる群から選択される少なくとも１種の水溶性ポリマー化合物を含む成分（ａ２）。
【０１４９】
成分（Ｂ）の平均分子量は通常、１５０以上５０００未満であり、好ましくは１５０〜２０００、より好ましくは１５０〜１０００である。成分（Ｂ）の平均分子量は分子式より算出される値である。
【０１５０】
成分（Ｂ）として上記した各化合物は市販品として容易に入手可能である。
【０１５１】
成分（Ｂ）の含有量は、成分（Ａ）と成分（Ｂ）との合計含有量に対して、１０〜７５重量％であり、好ましくは１５〜７５重量％、より好ましくは１５〜５５重量％、より一層好ましくは１５〜４５重量％である。当該含有量は多すぎても、少なすぎても、耐目詰まり性および耐腐食性の十分な向上効果が得られない。また当該含有量が多くなると、脱脂不良になる。成分（Ｂ）は２種以上で含有されてもよく、その場合、それらの合計含有量が上記範囲内であればよい。
【０１５２】
本発明の組成物は以下に示す成分（Ｃ）〜（Ｄ）をさらに含むことにより、耐目詰まり性および耐腐食性がさらに向上し、しかも生産性および脱脂性が向上する。このような効果が得られるメカニズムの詳細は明らかではないが、以下のメカニズムに基づくものと考えられる。成分（Ｃ）は、研削後の新生表面に吸着して、保護層を形成することから耐腐食性を向上することができると考えられる。また成分（Ｄ）は、洗浄性能を有することから脱脂性に優れ、また成分（Ａ）および（Ｂ）で分散された研削スラッジを効率よく系外に排出することを促進できるため、耐目詰まり性が向上し、生産性も向上すると考えられる。
【０１５３】
［成分（Ｃ）］
成分（Ｃ）は水溶性塩基性化合物から選ばれる１種以上の化合物であり、有機化合物であっても、または無機化合物であってもよいし、もしくはまたはそれらの混合物であってもよい。
【０１５４】
水溶性塩基性有機化合物として、例えば、アルカノールアミン類、グリコールアミン類またはそれらの混合物が挙げられる。
【０１５５】
アルカノールアミン類は、特に制限されず、例えば、モノメタノールアミン、ジメタノールアミン、トリメタノールアミン、Ｎ−エチルメタノールアミン、Ｎ−プロパンメタノールアミン、Ｎ−ｎ−ブチルメタノールアミン、Ｎ−ｔｅｒｔ−ブチルメタノールアミン、Ｎ，Ｎ−ジエチルメタノールアミン、Ｎ，Ｎ−ジプロパンメタノールアミン、Ｎ，Ｎ−ジｎ−ブチルメタノールアミン、Ｎ，Ｎ−ジｔｅｒｔ−ブチルメタノールアミン、モノエタノールアミン、ジエタノールアミン、トリエタノールアミン、Ｎ−プロパンエタノールアミン、Ｎ−ｎ−ブチルエタノールアミン、Ｎ−ｔｅｒｔ−ブチルエタノールアミン、Ｎ，Ｎ−ジメチルエタノールアミン、Ｎ，Ｎ−ジプロパンエタノールアミン、Ｎ，Ｎ−ジｎ−ブチルエタノールアミン、Ｎ，Ｎ−ジｔｅｒｔ−ブチルエタノールアミン、モノプロパノールアミン、ジプロパノールアミン、トリプロパノールアミン、Ｎ−メチルプロパノールアミン、Ｎ−エチルプロパノールアミン、Ｎ−ｎ−ブチルプロパノールアミン、Ｎ−ｔｅｒｔ−ブチルプロパノールアミン、Ｎ，Ｎ−ジメチルプロパノールアミン、Ｎ，Ｎ−ジエチルプロパノールアミン、Ｎ，Ｎ−ジｎ−ブチルプロパノールアミン、Ｎ，Ｎ−ジｔｅｒｔ−ブチルプロパノールアミン、メチルエタノールアミン、メチルジエタノールアミン、ジエチルエタノールアミン、イソプロパノールアミン、メチルジプロパノールアミン、アミノエチルエタノールアミン、Ｎ−（β―アミノエチル）エタノールアミンまたはそれらの混合物などが挙げられる。
【０１５６】
グリコールアミン類は、例えば、下記一般式（ｃ１）で表されるポリアルキレングリコールモノアミン、下記一般式（ｃ２）で表されるポリアルキレングリコールジアミン、下記一般式（ｃ３）で表されるポリアルキレングリコールトリアミン、一般式（ｃ４）で表されるアミンアルキレンオキサイド付加物またはそれらの混合物が挙げられる。
【０１５７】
【化１７】
2014084171.tif 000018
【０１５８】
式（ｃ１）中、Ｒ２０は炭素原子数１〜４、好ましくは２〜３のアルキレン基である。全てのＲ２０は同一であっても、異なっていても良く、例えばオキシエチレン部とオキシプロピレン部とはブロック型、交互型またはランダム型に共重合していてもよい。
ａ１は分子量が後述の範囲内になるような値であれば特に制限されず、通常は１〜４０、好ましくは２〜３０の整数である。
【０１５９】
一般式（ｃ１）のポリアルキレングリコールモノアミンの具体例として、例えば、ポリエチレングリコールモノアミン、ポリプロピレングリコールモノアミンが挙げられる。
【０１６０】
式（ｃ２）中、Ｒ２１は炭素原子数1〜４、好ましくは２〜３のアルキレン基である。全てのＲ２１は同一であっても、異なっていても良く、例えばオキシエチレン部とオキシプロピレン部とはブロック型、交互型またはランダム型に共重合していてもよい。
ａ２は分子量が後述の範囲内になるような値であれば特に制限されず、１〜４０、好ましくは２〜３０の整数である。
【０１６１】
一般式（ｃ２）のポリアルキレングリコールジアミンの具体例として、例えば、ポリプロピレングリコールジアミンが挙げられる。
【０１６２】
式（ｃ３）中、Ｒ２２〜Ｒ２４はそれぞれ独立して炭素原子数1〜４、好ましくは２〜３のアルキレン基である。全てのＲ２２は同一であっても、異なっていても良く、全てのＲ２３および全てのＲ２４についてもＲ２２と同様である。例えばオキシエチレン部とオキシプロピレン部とはブロック型、交互型またはランダム型に共重合していてもよい。
ａ３〜ａ５の合計数は分子量が後述の範囲内になるような値であれば特に制限されず、通常は１〜４０である。ａ３〜ａ５はそれぞれ独立して２〜３０、特に１０〜４０の整数が好ましい。
【０１６３】
一般式（ｃ３）のポリアルキレングリコールトリアミンの具体例として、例えば、ポリプロピレングリコールトリアミンが挙げられる。
【０１６４】
式（ｃ４）中、Ｒ２５〜Ｒ２６はそれぞれ独立して炭素原子数1〜４のアルキレン基である。全てのＲ２５は同一であっても、異なっていても良く、全てのＲ２６についてもＲ２５と同様である。例えばオキシエチレン部とオキシプロピレン部とはブロック型、交互型またはランダム型に共重合していてもよい。
Ｒ２７は炭素原子数１〜２５、好ましくは６〜２０、より好ましくは１０〜２０の飽和もしくは不飽和炭化水素基、特にアルキル基、アルケニル基、炭素原子数１〜２５、好ましくは６〜２０、より好ましくは１０〜２０の飽和もしくは不飽和脂肪族アシル基、またはそれらの混合基である。飽和もしくは不飽和脂肪族アシル基は一般式；ＲＣ（＝Ｏ）−で表されるアシル基であり、Ｒは炭素原子数１〜２４、好ましくは５〜１９、より好ましくは９〜１９のアルキル基もしくはアルケニル基、またはそれらの混合基である。好ましいＲ２７として、例えば、ラウリル基、ミリスチル基、パルミチル基、ステアリル基、オレイル基、ラウロイル基、ミリストイル基、パルミトイル基、ステアロイル基、オレオイル基およびそれらの混合基が挙げられる。
ａ６〜ａ７の合計数は分子量が後述の範囲内になるような値であれば特に制限されず、通常は１〜４０である。ａ６〜ａ７はそれぞれ独立して２〜３０、特に１０〜４０の整数が好ましい。
【０１６５】
一般式（ｃ４）のアミンアルキレンオキサイド付加物として、例えば、アミンオレイルＥＯ（２）、アミン牛脂脂肪酸ＥＯＰＯ（７：３）が挙げられる。
【０１６６】
水溶性塩基性無機化合物としては、例えば、水酸化リチウム、水酸化ナトリウム、水酸化カリウム、水酸化ルビジウム、水酸化セシウム、水酸化フランシウムなどのアルカリ金属の水酸化物が挙げられる。
【０１６７】
成分（Ｃ）として上記した各化合物は水溶性金属油剤組成物の分野で常套的に使用されているものであり、当該分野において容易に入手可能である。
【０１６８】
本発明の組成物に含まれる、アニオン性官能基に対する中和および被研削物の耐腐食性の観点から、好ましい水溶性塩基性化合物は、モノエタノールアミン、ジエタノールアミン、トリエタノールアミン、アミノエチルエタノールアミン、Ｎ−（β―アミノエチル）エタノールアミン、イソプロパノールアミン、メチルジプロパノールアミン、ポリエチレングリコールモノアミン、ポリプロピレングリコールモノアミン、ポリプロピレングリコールジアミン、ポリプロピレングリコールトリアミン、およびアミンアルキレンオキサイド付加物などの有機化合物、ならびにアルカリ金属の水酸化物などの無機化合物、またはそれらの混合物である。さらに好ましい水溶性塩基性化合物は、ジエタノールアミン、トリエタノールアミン、Ｎ−（β―アミノエチル）エタノールアミンなどの有機化合物、および水酸化ナトリウム、水酸化カリウムなどの無機化合物、またはそれらの混合物が挙げられる。
【０１６９】
成分（Ｃ）の重量平均分子量は通常、２０〜１００００であり、腐食抑制効果の観点から、好ましくは２０〜６０００、より好ましくは５０〜５０００である。
【０１７０】
成分（Ｃ）の含有量は、耐目詰まり性および耐腐食性のさらなる向上と生産性および脱脂性の向上の観点から、成分（Ａ）と成分（Ｂ）との合計含有量に対して、４０〜３００重量％が好ましく、より好ましくは４０〜２５０重量％、特に５０〜２００重量％、さらに好ましくは５０〜１５０重量％である。成分（Ｃ）は２種以上で含有されてもよく、その場合、それらの合計含有量が上記範囲内であればよい。
【０１７１】
［成分（Ｄ）］
成分（Ｄ）はノニオン界面活性剤である。
【０１７２】
ノニオン界面活性剤は、特に限定されないが、例えば、ポリオキシアルキレン、ポリオキシアルキレンアルキルエーテル、ポリオキシアルキレンアルキルフェニルエーテル、トリメチロールプロパン脂肪酸エステル、ポリオキシアルキレン脂肪酸モノエステル、ポリオキシアルキレン脂肪酸ジエステル、ポリオキシアルキレン脂肪酸アルカノールアミド、脂肪酸アルカノールアミド、トリグリセリドポリオキシアルキレンエーテル脂肪酸トリエステル、ソルビタン脂肪酸エステル、ソルビタンポリオキシアルキレン脂肪酸エステル、ソルビトール脂肪酸エステル、ソルビトールポリオキシアルキレン脂肪酸エステル、グリセリン脂肪酸エステル、ネオペンチルグリコール脂肪酸エステル、ペンタエリスリトール脂肪酸エステル、シュガー脂肪酸エステルまたはそれらの混合物が挙げられる。
【０１７３】
ポリオキシアルキレンは下記一般式（ｄ１）で表される化合物またはそれらの混合物である。
【０１７４】
【化１８】
2014084171.tif 000019
【０１７５】
式（ｄ１）中、Ｒ３０は炭素原子数1〜４のアルキレン基であり、例えば、エチレン基、プロピレン基である。全てのＲ３０は同一であっても、異なっていても良く、例えばオキシエチレン部とオキシプロピレン部とはブロック型、交互型またはランダム型に共重合していてもよい。
ｂ１は分子量が後述の範囲内になるような値であれば特に制限されず、好ましくは２〜３００以上、特に４〜１００の整数である。
【０１７６】
ポリオキシアルキレンとして、例えば、ＥＯ（２５）ＰＯ（３０）ブロックポリマー（Ｍｗ２８００）が挙げられる。
【０１７７】
ポリオキシアルキレンアルキルエーテルは下記一般式（ｄ２）で表される化合物またはそれらの混合物である。
【０１７８】
【化１９】
2014084171.tif 000020
【０１７９】
式（ｄ２）中、Ｒ３０およびｂ１は式（ｄ１）においてと同様であり、特にｂ１は好ましくは２〜３００である。
Ｒ３１は炭素原子数１〜２５、好ましくは６〜２０、より好ましくは１２〜１４のアルキル基であり、ｓｅｃ−アルキル基（セカンダリーアルコール残基）であることがより好ましい。
【０１８０】
ポリオキシアルキレンアルキルエーテルとして、例えば、ＰＯＥ（５）セカンダリーアルコールエーテルが挙げられる。
【０１８１】
ポリオキシアルキレンアルキルフェニルエーテルは下記一般式（ｄ３）で表される化合物またはそれらの混合物である。
【０１８２】
【化２０】
2014084171.tif 000021
【０１８３】
式（ｄ３）中、Ｒ３０およびｂ１は式（ｄ１）においてと同様であり、特にｂ１は好ましくは２〜３００である。
Ｒ３２は炭素原子数１〜２５、好ましくは６〜２０のアルキル基である。
Ｐｈはフェニレン基、好ましくは１，４−フェニレン基である。
【０１８４】
ポリオキシアルキレンアルキルフェニルエーテルとして、例えば、ＥＯ（９．５）ＰＯ（６）ノニルフェニルエーテル、ＥＯ（８．５）ノニルフェニルエーテルが挙げられる。
【０１８５】
トリメチロールプロパン脂肪酸エステルは下記一般式（ｄ４）で表される化合物またはそれらの混合物である。
【０１８６】
【化２１】
2014084171.tif 000022
【０１８７】
式（ｄ４）中、Ｒ３３は炭素原子数１〜２５、好ましくは６〜２０のアルキル基またはアルキレン基である。複数のＲ３３は同一であっても、異なっていても良く、好ましくは同一である。
ｂ２は１〜３の整数であり、好ましくは３である。
【０１８８】
トリメチロールプロパン脂肪酸エステルとして、例えば、ＰＯＥ（２５）ＴＭＰトリオレートが挙げられる。
【０１８９】
ポリオキシアルキレン脂肪酸モノエステルは下記一般式（ｄ５）で表される化合物またはそれらの混合物である。
【０１９０】
【化２２】
2014084171.tif 000023
【０１９１】
式（ｄ５）中、Ｒ３０およびｂ１は式（ｄ１）においてと同様であり、特にｂ１は好ましくは２〜３００である。
Ｒ３３は式（ｄ４）においてと同様である。
【０１９２】
ポリオキシアルキレン脂肪酸モノエステルとして、例えば、オレイン酸ＥＯ（５）エステルが挙げられる。
【０１９３】
ポリオキシアルキレン脂肪酸ジエステルは下記一般式（ｄ６）で表される化合物またはそれらの混合物である。
【０１９４】
【化２３】
2014084171.tif 000024
【０１９５】
式（ｄ６）中、Ｒ３０およびｂ１は式（ｄ１）においてと同様であり、特にｂ１は好ましくは２〜３００である。
Ｒ３３は式（ｄ４）においてと同様である。
【０１９６】
ポリオキシアルキレン脂肪酸ジエステルとして、例えば、ＰＥＧ６００ジオレートが挙げられる。
【０１９７】
脂肪酸アルカノールアミドは下記一般式（ｄ７）で表される化合物またはそれらの混合物である。
【０１９８】
【化２４】
2014084171.tif 000025
【０１９９】
式（ｄ７）中、Ｒ３３は式（ｄ４）においてと同様である。
Ｒ３４は炭素原子数１〜３、好ましくは２のアルキレン基である。
【０２００】
脂肪酸アルカノールアミドとして、例えば、オレイン酸ジエタノールアミドが挙げられる。
【０２０１】
ポリオキシアルキレン脂肪酸アルカノールアミドは下記一般式（ｄ８）で表される化合物またはそれらの混合物である。
【０２０２】
【化２５】
2014084171.tif 000026
【０２０３】
式（ｄ８）中、Ｒ３０およびｂ１は式（ｄ１）においてと同様であり、特にｂ１は好ましくは１〜２である。
Ｒ３３は式（ｄ４）においてと同様である。
【０２０４】
ポリオキシアルキレン脂肪酸アルカノールアミドとして、例えば、オレイン酸アミドＥＯ（５）が挙げられる。
【０２０５】
トリグリセリドポリオキシアルキレンエーテル脂肪酸トリエステルは、グリセリンと水酸基含有脂肪酸とのトリエステル化合物（トリグリセリド）における水酸基含有脂肪酸の水酸基に対してポリオキシアルキレン（トリグリセリド１分子あたり３分子）をエーテル反応させた後、当該ポリオキシアルキレンの末端水酸基に対して脂肪酸（エーテル１分子あたり３分子）をエステル反応させたトリエステル、またはその混合物である。
【０２０６】
水酸基含有脂肪酸は１分子あたり１個の水酸基を有する炭素原子数１〜２５、好ましくは６〜２０、より好ましくは１６〜２０の飽和もしくは不飽和脂肪酸、またはそれらの混合物である。好ましい水酸基含有脂肪酸は炭素原子数１６〜２０の不飽和脂肪酸、特にリシノール酸である。
エーテル反応のためのポリオキシアルキレンは前記一般式（ｄ１）のポリオキシアルキレンと同様であり、好ましくはＲ３０が炭素原子数２〜３のアルキレン基であって、ｂ１が２〜３００の整数である一般式（ｄ１）のポリオキシアルキレンである。当該トリエステル１分子あたりのポリオキシアルキレン部の繰り返し単位数の合計数は特に制限されず、通常は５〜２００、好ましくは１０〜１５０、より好ましくは２０〜６０である。
エステル反応のための脂肪酸は炭素原子数１〜２５、好ましくは６〜２０、より好ましくは１６〜２０の飽和もしくは不飽和脂肪酸、またはそれらの混合物である。好ましい脂肪酸は炭素原子数１６〜２０の不飽和脂肪酸、特にオレイン酸である。
【０２０７】
トリグリセリドポリオキシアルキレンエーテル脂肪酸トリエステルとして、例えば、ＰＯＥ（４３）ヒマシ油エーテルトリオレートが挙げられる。
【０２０８】
ソルビタン脂肪酸エステルは、ソルビタンと脂肪酸とのモノ、ジ、トリもしくはテトラエステル化合物、またはそれらの混合物、好ましくはモノエステル化合物である。脂肪酸としては、炭素原子数１〜２５、好ましくは６〜２０の飽和もしくは不飽和脂肪酸、またはそれらの混合物が挙げられる。好ましい脂肪酸は炭素原子数８〜１８の不飽和脂肪酸、特にオレイン酸である。
【０２０９】
ソルビタンポリオキシアルキレン脂肪酸エステルは、ソルビタンとポリオキシアルキレンとのモノ、ジ、トリもしくはテトラエーテル化合物またはそれらの混合物に対して、脂肪酸をエステル結合させてなるモノ、ジ、トリもしくはテトラエステル化合物またはそれらの混合物である。好ましいソルビタンポリオキシアルキレン脂肪酸エステルは、ソルビタンとポリオキシアルキレンとのモノエーテル化合物に対して、脂肪酸をエステル結合させてなるモノエステル化合物である。ポリオキシアルキレンは前記一般式（ｄ１）のポリオキシアルキレンと同様であり、好ましくはＲ３０が炭素原子数２〜３のアルキレン基であって、ｂ１が２〜３００の整数である一般式（ｄ１）のポリオキシアルキレンである。脂肪酸はソルビタン脂肪酸エステルにおいてと同様である。
【０２１０】
ソルビタンポリオキシアルキレン脂肪酸エステルとして、例えば、ＰＯＥ（２０）ソルビタンモノオレートが挙げられる。
【０２１１】
ソルビトール脂肪酸エステルは、ソルビトールと脂肪酸とのモノ、ジ、トリ、テトラ、ペンタもしくはヘキサエステル化合物、またはそれらの混合物である。脂肪酸としては、炭素原子数１〜２５、好ましくは６〜２０の飽和もしくは不飽和脂肪酸、またはそれらの混合物が挙げられる。脂肪酸はソルビタン脂肪酸エステルにおいてと同様である。
【０２１２】
ソルビトールポリオキシアルキレン脂肪酸エステルは、ソルビトールとポリオキシアルキレンとのモノ、ジ、トリ、テトラ、ペンタもしくはヘキサエーテル化合物またはそれらの混合物に対して、脂肪酸をエステル結合させてなるモノ、ジ、トリ、テトラ、ペンタもしくはヘキサエステル化合物またはそれらの混合物である。ポリオキシアルキレンはソルビタンポリオキシアルキレン脂肪酸エステルにおいてと同様である。脂肪酸はソルビタン脂肪酸エステルにおいてと同様である。
【０２１３】
グリセリン脂肪酸エステルは、グリセリンと脂肪酸とのモノ、ジもしくはトリエステル化合物、またはそれらの混合物である。脂肪酸はソルビタン脂肪酸エステルにおいてと同様である。
【０２１４】
ネオペンチルグリコール脂肪酸エステルは、ネオペンチルグリコールと脂肪酸とのモノもしくはジエステル化合物、またはそれらの混合物である。脂肪酸はソルビタン脂肪酸エステルにおいてと同様である。
【０２１５】
ペンタエリスリトール脂肪酸エステルは、ペンタエリスリトールと脂肪酸とのモノ、ジ、トリもしくはテトラエステル化合物、またはそれらの混合物である。脂肪酸はソルビタン脂肪酸エステルにおいてと同様である。
【０２１６】
シュガー脂肪酸エステルは、スクロースと脂肪酸とのモノ、ジ、トリ、テトラ、ペンタ、ヘキサ、ヘプタもしくはオクタエステル化合物、またはそれらの混合物である。脂肪酸はソルビタン脂肪酸エステルにおいてと同様である。
【０２１７】
ノニオン界面活性剤の重量平均分子量は通常、１００〜７０００、好ましくは１５０〜６５００である。
【０２１８】
成分（Ｄ）として上記した各ノニオン界面活性剤は水溶性金属油剤組成物の分野で常套的に使用されているものであり、当該分野において容易に入手可能である。
【０２１９】
好ましいノニオン界面活性剤は、ポリオキシアルキレン、ポリオキシアルキレンアルキルエーテル、ポリオキシアルキレンアルキルフェニルエーテル、トリメチロールプロパン脂肪酸エステル、ポリオキシアルキレン脂肪酸モノエステル、ポリオキシアルキレン脂肪酸ジエステル、ポリオキシアルキレン脂肪酸アルカノールアミド、脂肪酸アルカノールアミド、トリグリセリドポリオキシアルキレンエーテル脂肪酸トリエステル、ソルビタンポリオキシアルキレン脂肪酸エステル、またはそれらの混合物である。
より好ましくはポリオキシアルキレンアルキルエーテル、ポリオキシアルキレンアルキルフェニルエーテル、ソルビタンポリオキシアルキレン脂肪酸エステルを組み合わせて使用する。
【０２２０】
成分（Ｄ）の含有量は、耐目詰まり性および耐腐食性のさらなる向上と生産性および脱脂性の向上の観点から、成分（Ａ）と成分（Ｂ）との合計含有量に対して、４０〜５７０重量％が好ましく、より好ましくは４０〜５００重量％、さらに好ましくは４０〜２００重量％、最も好ましくは４０〜１５０重量％である。成分（Ｄ）は２種以上で含有されてもよく、その場合、それらの合計含有量が上記範囲内であればよい。
【０２２１】
成分（Ｂ）および（Ｃ）の合計含有量の、成分（Ｄ）の含有量に対する重量割合は、本発明の組成物における耐目詰まり性、耐腐食性、生産性および脱脂性のより一層の向上の観点から、２５重量％以上、特に２５〜３００重量％が好ましく、より好ましくは２５〜２５０重量％、さらに好ましくは５０〜２５０重量％、最も好ましくは１００〜２００重量％である。
【０２２２】
［その他の添加剤］
本発明の水溶性金属加工油剤組成物にはその他必要に応じて各種添加剤を加えても良い。そのような添加剤としては、特に限定はされないが、酸化防止剤、変色防止剤、過酸化物分解剤、紫外線吸収剤、極圧添加剤、防錆剤、無機塩類、有機溶剤、消泡剤、防腐剤、防食剤、香料、染料、鉱物油、天然油脂、合成炭化水素、アニオン界面活性剤、カチオン界面活性剤、両性イオン界面活性剤など、通常の水溶性金属加工油剤組成物に配合されているものを状況に応じて添加することができる。当該添加剤は単独で、または組み合わせて使用することができる。
【０２２３】
酸化防止剤としては、１．２−ベンゾチアゾール−３−オン、ＢＨＴ（２，６−ジ−ｔ−ブチル−ｐ−クレゾール）、ブチルヒドロキシアニソール、２，２−メチレンビス（４−メチル−６−ｔ−ブチルフェノール）フェニル−β−ナフチルアミン、α−ナフチルアミン、Ｎ、Ｎ−ジフェニル−ｐ−フェニレンジアミンジラウリルチオジプロピオネート、ジステアリルチオプロピオネート、２−メルカプトベンゾイミダゾールトリデシルフォスファイト、トリフェニルフォスファイト、トリラウリルトリチオフォスファイトペンタエリスリトールテトラキス（３−（３．５−ジ−ｔｅｒｔ−ブチル−４−ヒドロキシフェニル）プロピオネート）、Ｎ−フェニルベンゼンとアミン−２．４．４−トリメチルペンテン反応物、およびそれらの混合物が挙げられる。
【０２２４】
変色防止剤としては、ベンゾトリアゾール、トリルトリアゾール、およびそれらの混合物が挙げられる。
【０２２５】
防錆剤としては、ｏ−フェニルフェノール、Ｎａ−ｏ−フェニルフェノール、２，３，４，６−テトラクロロフェノール、ヘキサヒドロ−１，３，５−トリス（２−ヒドロキシエチル）−１，３，５−トリアジン、１，２−ベンゾイソチアゾリン−３−オン、５−クロロ−２−メチル−４−イソチアゾリン−３−オン、２−メチル−イソチアゾリン−３−オン、およびそれらの混合物が挙げられる。
【０２２６】
極圧添加剤としては、リン系、硫黄系、塩素系化合物が挙げられる。具体的には、ポリオキシエチレンオレイルリン酸エステル、ポリオキシエチレンイソステアリルリン酸エステル、モリブデンジチオフォスフェート、ジオチリン酸亜鉛（ＺＤＴＰ）、ホウ酸アルキルアミン、トリクレジルホスフェート、２エチルヘキシルアシッドホスフェートのアミン塩、トリオレイルホスフェート、トリラウリルトリチオホスフェート、硫化油脂、硫酸化オレフィン、硫化ラード、ポリサルファイド、硫酸化脂肪酸エステルおよびそれらの混合物が挙げられる。
【０２２７】
鉱物油としては、ナフテン系鉱物油、パラフィン系鉱物油、およびそれらの混合物が挙げられる。
【０２２８】
合成油としては、特に限定されないが、具体的には、ポリメタクリレート、エチレンプロピレン共重合体、スチレンブタジエン共重合体、スチレンイソプレン共重合体、スチレンブタジエン共重合体水素化物、スチレンイソプレン共重合体水素化物、ジビニルベンゼンイソプレン共重合体、ポリアルキルスチレン、アルキルベンゼン、ポリイソブチレン、ポリブテン、およびそれらの混合物が挙げられる。
【０２２９】
アニオン界面活性剤としては、リン酸エステル塩、ポリオキシエチレンアルキルフェニルエーテルリン酸エステル塩、ポリオキシエチレンアルキルエーテルリン酸エステル塩（例えば、ラウリルＥＯ（５）ホスフェートＫ塩）、ジチオリン酸エステル塩、およびそれらの混合物が挙げられる。ここで「塩」とは、アルカリ金属、アルカリ土類金属、有機アミン類などが挙げられ、それらから選ばれる少なくとも１種を言う。
【０２３０】
カチオン界面活性剤としては、ソロミンＡ型、サパミンＡ型、アーコベルＡ型、イミダゾリン型、ピリジニウム塩、およびそれらの混合物が挙げられる。
【０２３１】
両性イオン界面活性剤としては、アミノ酸型、およびそれらの混合物が挙げられる。
【０２３２】
消泡剤としては、特に限定されないが、シリコーンのエマルション、高級アルコール、金属石けん、エチレン−プロピレンコポリマー、およびそれらの混合物が挙げられる。
【０２３３】
その他の添加剤として上記した添加剤は水溶性金属油剤組成物の分野で常套的に使用されているものであり、当該分野において容易に入手可能である。
【０２３４】
［水溶性金属加工油剤組成物］
本発明の組成物は、アルミニウム、アルミニウム合金、鋳鉄、ステンレス、普通鋼、銅または銅合金など一般金属材料からなる材料に対して、研削、切削、塑性加工（プレス加工、圧延、鍛造など）などの加工を行う際に使用される加工油として有用である。加工油としては、例えば、潤滑油、研削油、切削油、塑性加工油（プレス加工油、圧延油、鍛造加工油など）、防錆油、冷却油、洗浄油が挙げられる。
【０２３５】
本発明の組成物は、加工、特に研削加工に際し、掛け捨方式または循環方式で使用することができ、通常、水に希釈して使用されることが多い。本発明の組成物は、２５℃、１％水溶液のｐＨが好ましくは７．３〜８．９、より好ましくは７．５〜８．８、さらに好ましくは８．１〜８．８、最も好ましくは８．３〜８．６である。
【０２３６】
本発明の組成物は、加工、特に研削加工に際し、水により重量基準で２〜２０００倍に希釈して使用してもよい。水に希釈することで、加工時、特に研削加工時に発生する加工熱を排除することができる。希釈倍率は、希釈後の全量の、希釈前の組成物量に対する比率である。希釈倍率は好ましくは１０〜１０００倍であり、より好ましくは１００〜５００倍である。
【０２３７】
本発明の組成物は、１．０％（イオン交換水）に希釈した際の電気伝導率が通常、２５〜１５００μS/cmであり、好ましくは５０〜１２００μS/cm、より好ましくは１５０〜９００μS/cm、さらに好ましくは２００〜５００μS/cmである。
【０２３８】
電気伝導率を測定するときの上記濃度「１．０％」は、本発明の組成物の固形分濃度であり、重量に基づく値である。イオン交換水は、電気伝導度０．５μS/cmのものを使用している。
電気伝導率の値は、電気伝導度計（株式会社堀場製作所製ＤＳ−７０）を使用してＪＩＳ  Ｋ０４００−１３−１０：１９９９に準拠して２０℃にて測定された値を用いている。
【０２３９】
本発明の研削方法は、前記組成物を用いて、金属被研削物に対して砥石により研削加工を行うことを特徴とする金属研削方法である。
【０２４０】
研削加工は通常、圧力を加えながら行う。金属被研削物に対して圧力を加えて加工することで、被研削物の研削速度が速くなり生産性が向上する。また、被研削物の突起部が特に選択的に加工することができるため、研削加工後の被研削物表面の寸法精度が良くなり、表面粗さが向上する。
【０２４１】
面圧は特に限定されないが、通常は３０〜３０，０００ｇ／ｃｍ２あり、好ましくは５０〜１０，０００ｇ／ｃｍ２、より好ましくは、７０〜５００ｇ／ｃｍ２である。
【０２４２】
本発明の研削に用いられる砥石としては、通常一般に用いられている砥石を用いて研削加工を行なうことができる。砥粒としては、特に限定はされないが、アルミナ、炭化ケイ素、ジルコニア、ダイヤモンド、窒化ホウ素などが挙げられ、それらから選ばれる１種または２種以上を用いても良い。バインダーとして、特に限定はされないが、ビリファイド、シリケート、オキシクロライド、レジノイド、エボナイト系硬質ゴム、ポリビニルアルコール、銅、黄銅、ニッケル、鉄がなどが挙げられ、それらから選ばれる１種または２種以上を用いてもよい。他にも電着砥石も用いることが出来る。
【０２４３】
被研削物としては、前記した一般金属材料と同様の材料が挙げられる。
【０２４４】
本発明の研削方法により研削された研削加工物は表面粗さが０．２０μｍ以下、特に０．０２〜０．２０μｍの金属被研削加工物である。
表面粗さは、算術平均粗さとして、ＪＩＳ  Ｂ  ０６０１：２００１に規定されている通常の方法で測定される。
【実施例】
【０２４５】
実施例／比較例
表に記載の成分を２５℃で攪拌機により十分に混合し、加工油剤組成物を得た。【０２４６】
評価
得られた加工油剤組成物を水で希釈し、所定濃度の研削液を得た。
以下に示す評価方法に従って被研削材の研削加工を行うに際し、上記研削液を使用し、所定の項目について評価した。【０２４７】
評価方法（研削性能１）
研削評価機：小型研削機
砥石：ＰＶＡ／炭化ケイ素砥粒（＃４０００）
被研削材：アルミニウム合金材Ａ５０００
加工面圧：１３０ｇ／ｃｍ２
研削液濃度：０．４重量％【０２４８】
評価方法（研削性能２）
研削評価機：ブロックオンリング
砥石：メタルボンド／人工ダイヤモンド砥粒（＃５００）
被研削材：鋳鉄材ＦＣ２５０
加工面圧：１０ｋｇ／ｃｍ２
研削液濃度：７重量％【０２４９】
生産性
研削前後の厚みを測定し、それらの差を加工時間で除して加工速度を算出した。【０２５０】
耐腐食性
研削直後の被研削物を研削液に１０時間浸漬した。浸漬前後の表面を顕微鏡により観察し、腐食されている様子について評価した。
×；腐食が多く実用上問題があった；
△；腐食が比較的少なく、実用上問題はなかった；
○；腐食がさらに少なかった；
◎；腐食がほとんどなかった；
◎◎；腐食が全くなかった。【０２５１】
耐目詰まり性
研削直後の砥石の表面を顕微鏡により観察し、目詰まりについて評価した。
×；目詰まりが多く実用上問題があった；
△；目詰まりが比較的少なく、実用上問題はなかった；
○；目詰まりがさらに少なかった；
◎；目詰まりがほとんどなかった、または全くなかった。【０２５２】
脱脂性
研削後の被研削物を軽く水洗後、水滴を滴下して目視により濡れ性を観察した。
×；弾いた；
△；少し弾いたが実用上問題はなかった。；
○；濡れた。【０２５３】
表面粗さ（Ｒａ）
研削後の被研削物の加工面の表面粗さをＪＩＳ  Ｂ  ０６０１：２００１に規定されている方法により測定して算出した。【０２５４】
【表１】
2014084171.tif 000027
【０２５５】
【表２】
2014084171.tif 000028
【０２５６】
【表３】
2014084171.tif 000029
【０２５７】
【表４】
2014084171.tif 000030
【０２５８】
【表５】
2014084171.tif 000031
【０２５９】
【表６】
2014084171.tif 000032
【０２６０】
【表７】
2014084171.tif 000033
【０２６１】
【表８】
2014084171.tif 000034
【０２６２】
【表９】
2014084171.tif 000035
【０２６３】
【表１０】
2014084171.tif 000036
【０２６４】
【表１１】
2014084171.tif 000037
【０２６５】
【表１２】
2014084171.tif 000038
【０２６６】
表中、空欄は当該材料は使用しなかったことを示す。
以下の材料を用いた。
成分（ａ１）：
リシノール酸は前記不飽和脂肪族ヒドロキシモノカルボン酸に属するものである。
オレイン酸は前記不飽和脂肪族モノカルボン酸に属するものである。
８−（５−カルボキシ−４−ヘキシル−２−シクロヘキセン−１−イル）オクタン酸は前記不飽和脂環式ジカルボン酸に属するものであって、前記一般式（ａ１−６）（Ｒ１５０＝ヘプタメチレン基、Ｒ１５１＝ヘキシル基、Ｒ１５２＝単結合（−））で表される化合物である。
リシノール酸４量体は前記不飽和脂肪族ヒドロキシモノカルボン酸に属するものである。
リシノール酸２量体は前記不飽和脂肪族ヒドロキシモノカルボン酸に属するものである。
Ｎ−メチル−Ｎ−（カルボキシメチル）オレインアミドは前記アミド基含有脂肪族モノカルボン酸に属するものであって、前記一般式（ａ１−１）（Ｒ１００＝オレイル基、Ｒ１０１＝メチレン基、Ｒ１０２＝メチル基）で表される化合物である。
ＰＯＥ（９）オレイルエーテル酢酸は前記ポリオキシアルキレン基含有脂肪族モノカルボン酸に属するものであって、前記一般式（ａ１−２）（Ｒ１１０＝オレイル基、Ｒ１１１＝ジメチレン基、Ｒ１１２＝メチレン基、ｎ１＝９）で表される化合物である。
ＰＯＥ（８）オクチルエーテル酢酸は前記ポリオキシアルキレン基含有脂肪族モノカルボン酸に属するものであって、前記一般式（ａ１−２）（Ｒ１１０＝オクチル基、Ｒ１１１＝ジメチレン基、Ｒ１１２＝メチレン基、ｎ１＝８）で表される化合物である。
ラウリルジメチルベタインは前記ベタイン型モノカルボン酸に属するものであって、前記一般式（ａ１−３）（Ｒ１２０＝ラウリル基、Ｒ１２１＝Ｒ１２２＝メチル基）で表される化合物である。
アルケニル琥珀酸ジＫは前記不飽和脂肪族ジカルボン酸に属するものであって、前記一般式（ａ１−４）（Ｒ１３０＝１−ウンデセニル基、Ｒ１３１＝水素原子、Ｒ１３２＝単結合（−））で表される化合物のジカリウム塩である。
カプリン酸は前記飽和脂肪族ヒドロキシモノカルボン酸に属するものである。【０２６７】
成分（ａ２）：
ポリアクリル酸Ｎａ（Ｍｗ＝６０００、酸価＝４０ｍｇＫＯＨ／ｇ）。
ポリアクリル酸（Ｍｗ＝９０００、酸価＝２０ｍｇＫＯＨ／ｇ）。
アクリル酸・マレイン酸共重合物とＰＥＧモノメチルエーテルとのエーテル／エステル化物（Ｍｗ＝２５０００、酸価＝９０ｍｇＫＯＨ／ｇ）は、当該共重合物に対してＰＥＧモノメチルエーテルがエーテル化およびエステル化してなる反応物である。
アクリル酸・マレイン酸共重合物とＰＥＧとのエーテル化物（Ｍｗ＝１５０００、酸価＝１２０ｍｇＫＯＨ／ｇ）は、当該共重合物に対してＰＥＧがエーテル化してなる反応物である。
アクリル酸・無水マレイン酸共重合物とＰＥＧモノメチルエーテルとのエーテル化物（Ｍｗ＝１４０００、酸価＝１００ｍｇＫＯＨ／ｇ）は、当該共重合物に対してＰＥＧモノメチルエーテルがエーテル化してなる反応物である。
アクリル酸・マレイン酸・スチレン共重合物とエチレングリコールモノノニルフェニルエーテルとのエーテル化物（Ｍｗ＝１５０００）は、当該共重合物に対してエチレングリコールモノノニルフェニルエーテルがエーテル化してなる反応物である。アクリル酸とマレイン酸の合計含有量は全単量体に対して５５〜８０重量％である。
アクリル酸・２−アクリルアミド−２−メチルプロパンスルホン酸共重合物（Ｍｗ＝１５０００、酸価＝７０ｍｇＫＯＨ／ｇ）。
アクリル酸・２−アクリルアミド−２−メチルプロパンスルホン酸共重合物（Ｍｗ＝９０００）。
アクリル酸・無水マレイン酸共重合物（Ｍｗ＝５５０００、酸価＝９０ｍｇＫＯＨ／ｇ）。【０２６８】
成分（Ｂ）：
ＰＯＥ（３）アルキル硫酸エステル塩は、前記一般式（ｉｉ−ｂ）（式中、Ｒ６＝ラウリル基、Ｒ７＝エチレン基、ｒ＝３、Ｍ１＝Ｎａ）で表される化合物である。
ドデシル硫酸ナトリウムは、前記一般式（ｉｉ−ａ）（式中、Ｒ５＝ドデシル基、Ｍ１＝Ｎａ）で表される化合物である。
ジオクチルスルホコハク酸塩は、前記一般式（ｉｉｉ−ｄ）（式中、Ｒ１５＝Ｒ１６＝オクチル基、Ｍ２＝Ｎａ）で表される化合物である。
ドデシルベンゼンスルホン酸塩は、前記一般式（ｉｉｉ−ａ）（式中、Ｒ１１＝ドデシルフェニル基、Ｍ２＝Ｎａ）で表される化合物である。
ヤシ油脂肪酸メチルタウリンＮａは、前記アミドアルキルスルホン酸塩に属するものであり、ヤシ油脂肪酸とＮ−メチルタウリンとのアミド化合物のＮａ塩である。ヤシ油脂肪酸の主成分はラウリン酸、ミリスチン酸、パルミチン酸などである。【０２６９】
成分（Ｃ）：
トリエタノールアミンおよびジエタノールアミンは前記アルカノールアミン類に属するものである。
水酸化カリウムおよび水酸化ナトリウムは水溶性塩基性無機化合物に属するものである。
アミンオレイルＥＯ（２）は、前記一般式（ｃ４）（式中、Ｒ２５＝Ｒ２６＝エチレン基、Ｒ２７＝オレイル基、ａ６＋ａ７＝２）で表されるアミンアルキレンオキサイド付加物である。
アミン牛脂脂肪酸ＥＯＰＯ（７：３）は、前記一般式（ｃ４）（式中、Ｒ２５＝エチレン基、Ｒ２６＝プロピレン基、Ｒ２７＝ラウリル基、ミリスチル基、パルミチル基、ステアリル基、およびオレイル基の混合基、ａ６／ａ７＝２／７、ａ６＋ａ７＝１０）で表されるアミンアルキレンオキサイド付加物である。
ＰＰＧトリアミンは、前記一般式（ｃ３）（式中、Ｒ２２〜Ｒ２４＝プロピレン基、ａ３＋ａ４＋ａ５＝４５〜５５）で表される化合物である。
ＰＰＧジアミンは、前記一般式（ｃ２）（式中、Ｒ２１＝プロピレン基、ａ２＝４０〜４５）で表される化合物である。
Ｎ−（β―アミノエチル）エタノールアミンは前記アルカノールアミン類に属するものである。【０２７０】
成分（Ｄ）：
ＰＯＥ（２０）ソルビタンモノオレートは、前記ソルビタンポリオキシアルキレン脂肪酸エステルに属するものである。
ＰＯＥ（５）セカンダリーアルコールエーテルは前記ポリオキシアルキレンアルキルエーテル（Ｒ３１＝Ｃ12-14ｓｅｃ−アルキル基）に属するものである。
ＥＯ（９．５）ＰＯ（６）ノニルフェニルエーテルは前記ポリオキシアルキレンアルキルフェニルエーテルに属するものである。
ＥＯ（２５）ＰＯ（３０）ブロックポリマー（Ｍｗ２８００）は前記ポリオキシアルキレンに属するものである。
ＰＯＥ（２５）ＴＭＰトリオレートは前記トリメチロールプロパン脂肪酸エステルに属するものである。
オレイン酸ＥＯ（５）エステルは前記ポリオキシアルキレン脂肪酸モノエステルに属するものである。
オレイン酸ジエタノールアミドは前記脂肪酸アルカノールアミドに属するものである。
オレイン酸アミドＥＯ（５）は前記ポリオキシアルキレン脂肪酸アルカノールアミドに属するものである。
ＰＯＥ（４３）ヒマシ油エーテルトリオレートは前記トリグリセリドポリオキシアルキレンエーテル脂肪酸トリエステルに属するものである。ヒマシ油の主成分はリシノール酸などである。
ＰＥＧ６００ジオレートは前記ポリオキシアルキレン脂肪酸ジエステルに属するものである。
ポリプロピレングリコール（分子量６００）は前記ポリオキシアルキレンに属するものである。【０２７１】
その他：
ラウリルＥＯ（５）ホスフェートＫ塩は前記アニオン界面活性剤に属するものである。
ＰＯＥオレイルリン酸エステルは前記極圧添加剤に属するものである。
１．２−ベンゾチアゾール−３−オンは前記酸化防止剤に属するものである。
ベンゾトリアゾールは前記変色防止剤に属するものである。
パラフィン系鉱物油は前記極圧添加剤に属するものである。
【産業上の利用可能性】
【０２７２】
本発明の水溶性加工油剤組成物は、アルミニウム、アルミニウム合金、鋳鉄、ステンレス、普通鋼、銅または銅合金など一般金属材料からなる材料に対して、研削、切削、塑性加工（プレス加工、圧延、鍛造など）などの加工を行う際に使用される加工油として有用である。加工油としては、例えば、潤滑油、研削油、切削油、塑性加工油（プレス加工油、圧延油、鍛造加工油など）、防錆油、冷却油、洗浄油が挙げられる。
【国際調査報告】
2014084171.tif 000039
2014084171.tif 000040
2014084171.tif 000041
2014084171.tif 000042
2014084171.tif 000043
2014084171.tif 000044